(57)【要約】【課題】太陽電池モジュール用バックシート基材に対する密着性、耐候性、電気絶縁性、耐熱性および折り曲げ性にも優れた太陽電池モジュールのバックシート用コーティング剤、前記バックシート用コーティング剤からなる被膜が形成された太陽電池モジュール用バックシート、前記太陽電池モジュール用バックシートを有する太陽電池モジュールおよび前記太陽電池モジュールを有する太陽電池を提供すること。【解決手段】分散性基を有する（メタ）アクリル系樹脂および着色剤を含有する太陽電池モジュールのバックシート用コーティング剤、前記バックシート用コーティング剤からなる表面保護膜が太陽電池モジュールのバックシートの表面上に形成されている太陽電池モジュール用バックシート、前記太陽電池モジュール用バックシートが設けられてなる太陽電池モジュール、および前記太陽電池モジュールを有する太陽電池。【選択図】図１
2014160789.tif 000002
【特許請求の範囲】
【請求項１】
太陽電池モジュールのバックシートの表面に用いられるコーティング剤であって、分散性基を有する（メタ）アクリル系樹脂および着色剤を含有することを特徴とする太陽電池モジュールのバックシート用コーティング剤。
【請求項２】
分散性基を有する（メタ）アクリル系樹脂のガラス転移温度が６０℃以上である請求項１に記載の太陽電池モジュールのバックシート用コーティング剤。
【請求項３】
分散性基を有する（メタ）アクリル系樹脂の水酸基価が１〜１００ｍｇＫＯＨ／ｇである請求項１または２に記載の太陽電池モジュールのバックシート用コーティング剤。
【請求項４】
着色剤が顔料であり、顔料の含有率が３〜８０質量％である請求項１〜３のいずれかに記載の太陽電池モジュールのバックシート用コーティング剤。
【請求項５】
請求項１〜４のいずれかに記載の太陽電池モジュールのバックシート用コーティング剤からなる表面保護膜が太陽電池モジュールのバックシートの表面上に形成されていることを特徴とする太陽電池モジュール用バックシート。
【請求項６】
請求項５に記載の太陽電池モジュール用バックシートが設けられてなる太陽電池モジュール。
【請求項７】
請求項６に記載の太陽電池モジュールを有することを特徴とする太陽電池。
【発明の詳細な説明】
【技術分野】
【０００１】
本発明は、太陽電池モジュール用バックシートに関する。さらに詳しくは、本発明は、太陽電池モジュールのバックシートの表面保護に好適に使用することができる太陽電池モジュールのバックシート用コーティング剤、前記太陽電池モジュールのバックシート用コーティング剤からなる被膜が形成された太陽電池モジュール用バックシート、前記太陽電池モジュール用バックシートを有する太陽電池モジュールおよび前記太陽電池モジュールを有する太陽電池に関する。
【背景技術】
【０００２】
太陽電池モジュールは、主に屋外で使用されるため、その材質や構造などには、耐久性および耐候性が要求されている。特に、太陽電池モジュール用バックシートには、耐候性および電気絶縁性に優れていることが要求されている。さらに、太陽電池は、約２０年間その性能を維持する必要があることから、太陽電池の耐久性を評価するために、例えば、８５℃で相対湿度が８５％の高温多湿の雰囲気中で促進試験が行なわれている。
【０００３】
従来、太陽電池モジュール用バックシートとして、電気絶縁性に優れていることから、ポリエチレンテレフタレートなどのポリエステルフィルムが用いられている（例えば、特許文献１〜４参照）。
【０００４】
近年、太陽電池モジュール用バックシートの表面に形成される被膜を形成するコーティング剤として、ただ単に太陽電池として実際に使用される環境において耐候性および電気絶縁性の双方に優れるだけでなく、太陽電池モジュールを評価する際に検討される高温多湿の雰囲気中における促進試験を行なった場合であっても、太陽電池モジュール用バックシート基材に対する密着性、耐候性および電気絶縁性に優れ、さらに太陽電池モジュール用バックシートを製造する際の加熱に対する耐熱性および形成された被膜の折り曲げ性にも優れた太陽電池モジュールのバックシート用コーティング剤、前記太陽電池モジュールのバックシート用コーティング剤からなる被膜が形成された太陽電池モジュール用バックシート、前記太陽電池モジュール用バックシートを有する太陽電池モジュールおよび前記太陽電池モジュールを有する太陽電池の開発が望まれている。
【先行技術文献】
【特許文献】
【０００５】
【特許文献１】特開２００１−１１１０７３号公報
【特許文献２】特開２００２−１００７８８号公報
【特許文献３】特開２００２−１３４７７１号公報
【特許文献４】特開２００２−０２６３５４号公報
【発明の概要】
【発明が解決しようとする課題】
【０００６】
本発明は、前記従来技術に鑑みてなされたものであり、太陽電池として実際に使用される環境だけでなく、太陽電池モジュールを評価する際に検討されている高温多湿の雰囲気中における促進試験を行なった場合であっても、太陽電池モジュール用バックシート基材に対する密着性、耐候性および電気絶縁性に優れ、さらに太陽電池モジュール用バックシートを製造する際の加熱に対する耐熱性および形成された被膜の折り曲げ性にも優れた太陽電池モジュールのバックシート用コーティング剤、前記太陽電池モジュールのバックシート用コーティング剤からなる被膜が形成された太陽電池モジュール用バックシート、前記太陽電池モジュール用バックシートを有する太陽電池モジュールおよび前記太陽電池モジュールを有する太陽電池を提供することを目的とする。
【課題を解決するための手段】
【０００７】
本発明は、
（１）  太陽電池のバックシートの表面保護に用いられるコーティング剤であって、分散性基を有する（メタ）アクリル系樹脂および着色剤を含有することを特徴とする太陽電池モジュールのバックシート用コーティング剤、
（２）  分散性基を有する（メタ）アクリル系樹脂のガラス転移温度が６０℃以上である前記（１）に記載の太陽電池モジュールのバックシート用コーティング剤、
（３）  分散性基を有する（メタ）アクリル系樹脂の水酸基価が１〜１００ｍｇＫＯＨ／ｇである前記（１）または（２）に記載の太陽電池モジュールのバックシート用コーティング剤、
（４）  着色剤が顔料であり、顔料の含有率が３〜８０質量％である前記（１）〜（３）のいずれかに記載の太陽電池モジュールのバックシート用コーティング剤、
（５）  前記（１）〜（４）のいずれかに記載の太陽電池モジュールのバックシート用コーティング剤からなる表面保護膜が太陽電池のバックシートの表面上に形成されていることを特徴とする太陽電池用バックシート、
（６）  前記（５）に記載の太陽電池用バックシートが設けられてなる太陽電池モジュール、および
（７）  前記（６）に記載の太陽電池モジュールを有することを特徴とする太陽電池
に関する。
【発明の効果】
【０００８】
本発明の太陽電池モジュールのバックシート用コーティング剤は、当該コーティング剤からなる被膜が太陽電池として実際に使用される環境だけでなく、太陽電池モジュールを評価する際に検討されている高温多湿の雰囲気中における促進試験を行なった場合であっても、太陽電池モジュール用バックシート基材に対する密着性、耐候性および電気絶縁性に優れ、さらに太陽電池モジュール用バックシートを製造する際の加熱に対する耐熱性および折り曲げ性にも優れるという優れた効果を奏する。
【０００９】
本発明の太陽電池モジュール用バックシートは、前記太陽電池モジュールのバックシート用コーティング剤からなる被膜が形成されているので、太陽電池として実際に使用される環境だけでなく、太陽電池モジュールを評価する際に検討されている高温多湿の雰囲気中における促進試験を行なった場合であっても、太陽電池モジュール用バックシート基材に対する前記被膜の密着性、耐候性および電気絶縁性に優れ、さらに前記被膜は耐熱性および折り曲げ性にも優れるという優れた効果を奏する。
【００１０】
本発明の太陽電池モジュールは、本発明のバックシート用コーティング剤からなる被膜が形成された太陽電池モジュール用バックシートを有するので、太陽電池として実際に使用される環境だけでなく、太陽電池モジュールを評価する際に検討される高温多湿の雰囲気中における促進試験を行なった場合であっても、太陽電池モジュール用バックシート基材に対する前記被膜の密着性、耐候性および電気絶縁性に優れ、さらに前記被膜は耐熱性および折り曲げ性にも優れるという優れた効果を奏する。
【００１１】
本発明の太陽電池は、本発明のバックシート用コーティング剤からなる被膜が形成された太陽電池モジュール用バックシートを有するので、太陽電池として実際に使用される環境だけでなく、太陽電池モジュールを評価する際に検討される高温多湿の雰囲気中における促進試験を行なった場合であっても、太陽電池モジュール用バックシート基材に対する前記被膜の密着性、耐候性および電気絶縁性に優れ、さらに前記被膜は耐熱性および折り曲げ性にも優れるという優れた効果を奏する。
【図面の簡単な説明】
【００１２】
【図１】本発明の太陽電池モジュール用バックシートの一実施態様を示す概略断面図である。
【図２】本発明の太陽電池モジュール用バックシートの他の実施態様としてバリア層を介在させた太陽電池モジュール用バックシートの概略断面図である。
【発明を実施するための形態】
【００１３】
本発明の太陽電池モジュールのバックシート用コーティング剤は、太陽電池のバックシートの表面保護に用いられるコーティング剤であり、分散性基を有する（メタ）アクリル系樹脂および着色剤を含有することを特徴とする。本発明の太陽電池モジュールのバックシート用コーティング剤は、分散性基を有する（メタ）アクリル系樹脂および着色剤を含有するので、本発明の太陽電池モジュールのバックシート用コーティング剤からなる被膜は、太陽電池として実際に使用される環境だけでなく、太陽電池モジュールを評価する際に検討されている高温多湿の雰囲気中における促進試験を行なった場合であっても、太陽電池モジュール用バックシート基材に対する密着性、耐候性および電気絶縁性に優れ、さらに太陽電池モジュール用バックシートを製造する際の加熱に対する耐熱性および折り曲げ性にも優れている。
【００１４】
分散性基を有する（メタ）アクリル系樹脂において、分散性基は、着色剤の分散性を向上させる基を意味する。好適な分散性基としては、酸性基および塩基性基が挙げられる。酸性はｐＫa（酸解離定数）で定義することができ、塩基性はｐＫb（塩基解離定数）で定義することができる。酸性基および塩基性基は、それぞれ単独で用いてもよく、併用してもよい。
【００１５】
分散性基を有する（メタ）アクリル系樹脂は、分散性基を有する単量体を含有する単量体成分を重合させることによって調製することができる。
【００１６】
分散性基を有する単量体としては、例えば、酸性基を有する単量体および塩基性基を有する単量体などが挙げられ、これらはそれぞれ単独で用いてもよく、併用してもよい。
【００１７】
酸性基を有する単量体のｐＫaは、耐候性を向上させる観点から、好ましくは１以上であり、電気絶縁性を向上させる観点から、好ましくは５以下である。
【００１８】
酸性基を有する単量体としては、例えば、アクリル酸、メタクリル酸、クロトン酸、イタコン酸、マレイン酸、無水マレイン酸などのカルボキシル基を有する単量体；ビニルスルホン酸、スチレンスルホン酸、スルホエチル（メタ）アクリレートなどのスルホン酸基を有する単量体；２−アクリロイルオキシエチルアシッドホスフェート、２−メタクリロイルオキシエチルアシッドホスフェート、２−アクリロイルオキシプロピルアシッドホスフェート、２−メタクリロイルオキシプロピルアシッドホスフェート、２−アクリロイルオキシ−３−クロロプロピルアシッドホスフェート、２−メタクリロイルオキシ−３−クロロプロピルアシッドホスフェート、２−アクリロイルオキシエチルフェニルリン酸、２−メタクリロイルオキシエチルフェニルリン酸などの酸性リン酸エステル系単量体などが挙げられるが、本発明は、かかる例示のみに限定されるものではない。これらの酸性基を有する単量体は、それぞれ単独で用いてもよく、２種類以上を併用してもよい。
【００１９】
酸性基を有する単量体のなかでは、太陽電池モジュール用バックシート基材に対する密着性、耐候性および電気絶縁性に優れ、さらに太陽電池モジュール用バックシートを製造する際の加熱に対する耐熱性および形成された被膜の折り曲げ性にも優れたコーティング剤を得る観点から、カルボキシル基を有する単量体およびスルホン酸基を有する単量体が好ましく、アクリル酸（ｐＫａ：４．２６）およびメタクリル酸（ｐＫａ：４．６６）がより好ましい。
【００２０】
塩基性基を有する単量体のｐＫbは、耐候性を向上させる観点から、好ましくは３以上であり、電気絶縁性を向上させる観点から、好ましくは８以下である。
【００２１】
塩基性基を有する単量体としては、例えば、Ｎ，Ｎ’−ジメチルアミノエチルアクリレート、Ｎ，Ｎ’−ジメチルアミノエチルメタクリレート、Ｎ，Ｎ’−ジエチルアミノエチルアクリレート、Ｎ，Ｎ’−ジエチルアミノエチルメタクリレートなどのジアルキルアミノアルキル（メタ）アクリレート；テトラメチルピペリジルアクリレート、テトラメチルピペリジルメタクリレートなどのテトラアルキルピペリジル（メタ）アクリレート；ペンタメチルピペリジルアクリレート、ペンタメチルピペリジルメタクリレートなどのペンタアルキルピペリジル（メタ）アクリレート；ヘキサメチルピペリジルアクリレート、ヘキサメチルピペリジルメタクリレートなどのヘキサアルキルピペリジル（メタ）アクリレート；アクリルアミド、メタクリルアミドなどの（メタ）アクリルアミド；ジメチルアミノエチルアクリルアミド、ジメチルアミノエチルメタクリルアミド、ジメチルアミノプロピルアクリルアミド、ジメチルアミノプロピルメタクリルアミド、ジメチルアミノブチルアクリルアミド、ジメチルアミノブチルメタクリルアミドなどのジアルキルアミノアルキル（メタ）アクリルアミド；アリルアミン、アミノスチレン、ビニルカルバゾール、ビニルピロリドン、ビニルピリジン、ビニルイミダゾール、紫外線安定性基を有する塩基性の単量体などが挙げられるが、本発明は、かかる例示のみに限定されるものではない。これらの塩基性基を有する単量体は、それぞれ単独で用いてもよく、２種類以上を併用してもよい。紫外線安定性基を有する塩基性単量体は、例えば、（株）ＡＤＥＫＡ製、商品名：アデカスタブＬＡ−８２、アデカスタブＬＡ−８７などのアデカスタブリーズなどとして商業的に容易に入手することができる。
【００２２】
塩基性基を有する単量体のなかでは、太陽電池モジュール用バックシート基材に対する密着性、耐候性および電気絶縁性に優れ、さらに太陽電池モジュール用バックシートを製造する際の加熱に対する耐熱性および形成された被膜の折り曲げ性にも優れたコーティング剤を得る観点から、ジアルキルアミノアルキル（メタ）アクリレート、ペンタアルキルピペリジル（メタ）アクリレートおよびヘキサアルキルピペリジル（メタ）アクリレートが好ましく、Ｎ，Ｎ’−ジメチルアミノエチルメタクリレート（ｐＫb：７．９４）および１，２，２，６，６−ペンタメチルピペリジルメタクリレート（ｐＫb：５．５）がより好ましい。
【００２３】
単量体成分における分散性基を有する単量体の含有量は、電気絶縁性を向上させる観点から、好ましくは０．０１質量％以上、より好ましくは０．１質量％以上、さらに好ましくは１質量％以上であり、バックシート基材に対する密着性および折り曲げ性を向上させる観点から、好ましくは３０質量％以下、より好ましくは２０質量％以下、より一層好ましは１０質量％以下、さらに好ましくは５質量％以下である。
【００２４】
単量体成分には、基材に対する密着性、折り曲げ性および耐熱性を向上させる観点から、架橋性官能基を有する単量体が含まれていることが好ましい。好適な架橋性官能基を有する単量体としては、架橋性官能基として水酸基を有する単量体が好ましい。
【００２５】
架橋性官能基として水酸基を有する単量体としては、例えば、２−ヒドロキシエチルアクリレート、２−ヒドロキシエチルメタクリレート、ヒドロキシプロピルアクリレート、ヒドロキシプロピルメタクリレート、ヒドロキシブチルアクリレート、ヒドロキシブチルメタクリレートなどの水酸基含有脂肪族カルボン酸エステル；カプロラクトン変性ヒドロキシアクリレート、カプロラクトン変性ヒドロキシメタクリレートなどのカプロラクトン変性ヒドロキシ（メタ）アクリレートなどが挙げられるが、本発明は、かかる例示のみに限定されるものではない。これらの活性水素をもつ基を有する単量体は、それぞれ単独で用いてもよく、２種類以上を併用してもよい。カプロラクトン変性ヒドロキシ（メタ）アクリレートは、商業的に容易に入手することができるものであり、その例としては、ダイセル化学工業（株）製、商品名：プラクセルＦＭ−１、プラクセルＦＭ−１Ｄ、プラクセルＦＭ−２Ｄ、プラクセルＦＭ−３、プラクセルＦＡ−１ＤＭ、プラクセルＦＡ−２Ｄなどが挙げられる。
【００２６】
単量体成分における水酸基を有する単量体の量は、基材に対する密着性および折り曲げ性を向上させる観点から、分散性基を有する（メタ）アクリル系樹脂の水酸基価が好ましくは１ｍｇＫＯＨ／ｇ以上、より好ましくは３ｍｇＫＯＨ／ｇ以上、さらに好ましくは５ｍｇＫＯＨ／ｇ以上、さらに一層好ましくは１０ｍｇＫＯＨ／ｇ以上となる量であり、基材に対する密着性および折り曲げ性を向上させる観点から、分散性基を有する（メタ）アクリル系樹脂の水酸基価が好ましくは１００ｍｇＫＯＨ／ｇ以下、より好ましくは８０ｍｇＫＯＨ／ｇ以下、より一層好ましくは５０ｍｇＫＯＨ／ｇ以下、さらに好ましくは４０ｍｇＫＯＨ／ｇ以下、さらに一層好ましくは３０ｍｇＫＯＨ／ｇ以下、特に好ましくは２５ｍｇＫＯＨ／ｇ以下となる量である。分散性基を有する（メタ）アクリル系樹脂の水酸基価は、当該分散性基を有する（メタ）アクリル系樹脂の原料である単量体成分における水酸基を有する単量体の含有率を調節することによって容易に調整することができる。
【００２７】
単量体成分には、前記した単量体以外の単量体を適宜用いることができる。前記した単量体以外の単量体としては、例えば、（メタ）アクリル酸エステル、エポキシ基を有する単量体、２個以上の重合性二重結合を有する単量体、芳香族系単量体、ハロゲン原子を有する単量体、ビニルエステル系単量体、ビニルエーテル系単量体などが挙げられるが、本発明は、かかる例示のみに限定されるものではない。これらの単量体は、それぞれ単独で用いてもよく、２種類以上を併用してもよい。
【００２８】
（メタ）アクリル酸エステルとしては、例えば、メチルアクリレート、メチルメタクリレート、エチルアクリレート、エチルメタクリレート、ｎ−プロピルアクリレート、ｎ−プロピルメタクリレート、イソプロピルアクリレート、イソプロピルメタクリレート、ｎ−ブチルアクリレート、ｎ−ブチルメタクリレート、ｔｅｒｔ−ブチルアクリレート、ｔｅｒｔ−ブチルメタクリレート、２−エチルヘキシルアクリレート、２−エチルヘキシルメタクリレートなどの(メタ)アクリル酸アルキルエステル；イソボルニルアクリレート、イソボルニルメタクリレート、シクロヘキシルアクリレート、シクロヘキシルメタクリレートなどのシクロアルキル（メタ）アクリレート；シクロヘキシルメチルアクリレート、シクロヘキシルメチルメタクリレート、シクロヘキシルエチルアクリレート、シクロヘキシルエチルメタクリレート、シクロヘキシルプロピルアクリレート、シクロヘキシルプロピルメタクリレート、４−メチルシクロヘキシルメチルアクリレート、４−メチルシクロヘキシルメチルメタクリレートなどのシクロアルキルアルキル（メタ）アクリレートなどが挙げられるが、本発明は、かかる例示のみに限定されるものではない。これらの（メタ）アクリル酸エステルは、それぞれ単独で用いてもよく、２種類以上を併用してもよい。
【００２９】
エポキシ基を有する単量体としては、例えば、グリシジルアクリレート、グリシジルメタクリレートなどのエポキシ基含有(メタ)アクリル酸エステルなどが挙げられるが、本発明は、かかる例示のみに限定されるものではない。これらのエポキシ基を有する単量体は、それぞれ単独で用いてもよく、２種類以上を併用してもよい。
【００３０】
２個以上の重合性二重結合を有する単量体としては、例えば、エチレングリコールジアクリレート、エチレングリコールジメタクリレート、トリエチレングリコールジアクリレート、トリエチレングリコールジメタクリレート、トリプロピレングリコールジアクリレート、トリプロピレングリコールジメタクリレート、トリメチロールプロパントリアクリレート、トリメチロールプロパントリメタクリレート、ペンタエリスリトールテトラアクリレート、ペンタエリスリトールテトラメタクリレートなどが挙げられるが、本発明は、かかる例示のみに限定されるものではない。これらの２個以上の重合性二重結合を有する単量体は、それぞれ単独で用いてもよく、２種類以上を併用してもよい。
【００３１】
芳香族系単量体としては、例えば、スチレン、α−メチルスチレンなどのスチレン系化合物などが挙げられるが、本発明は、かかる例示のみに限定されるものではない。これらの芳香族系単量体は、それぞれ単独で用いてもよく、２種類以上を併用してもよい。
【００３２】
ハロゲン原子を有する単量体としては、例えば、塩化ビニルなどが挙げられるが、本発明は、かかる例示のみに限定されるものではない。ハロゲン原子を有する単量体は、１種類のみを用いてもよく、２種類以上を併用してもよい。
【００３３】
ビニルエステル系単量体としては、例えば、酢酸ビニルなどが挙げられるが、本発明は、かかる例示のみに限定されるものではない。ビニルエステル系単量体は、１種類のみを用いてもよく、２種類以上を併用してもよい。
【００３４】
ビニルエーテル系単量体としては、例えば、ブチルビニルエーテル、シクロヘキシルビニルエーテルなどが挙げられるが、本発明は、かかる例示のみに限定されるものではない。これらのビニルエーテル系単量体は、それぞれ単独で用いてもよく、２種類以上を併用してもよい。
【００３５】
前記した単量体以外の単量体のなかでは、太陽電池として実際に使用される環境だけでなく、太陽電池モジュールを評価する際に検討される高温多湿の雰囲気中における促進試験を行なった場合であっても、バックシート基材に対する密着性および耐候性を向上させる観点から、シクロヘキシル（メタ）アクリレート、イソボルニル（メタ）アクリレート、ｔｅｒｔ-ブチル（メタ）アクリレートなどの耐候性を付与する性質を有する単量体（以下、耐候性単量体という）、２−ヒドロキシエチル（メタ）アクリレート、カプロラクトン変性（メタ）アクリレートなどの水酸基含有単量体などが好ましい。これらの単量体は、それぞれ単独で用いてもよく、２種類以上を併用してもよい。
【００３６】
単量体成分における前記した単量体以外の単量体の含有率は、耐候性を向上する観点から、好ましくは０．５質量％以上、より好ましくは１質量％以上、より一層好ましくは３質量％以上、さらに好ましくは５質量％以上であり、バックシート基材に対する密着性を向上させる観点から、好ましくは９０質量％以下、より好ましくは８５質量％以下、さらに好ましくは８０質量％以下、さらに一層好ましくは７５質量％以下、特に好ましくは７０質量％以下である。
【００３７】
単量体成分には、耐加水分解性および電気絶縁性を向上させる観点から、ビスアリールフルオレンを基本構造としたアクリレートを含有させることが好ましい。ビスアリールフルオレンを基本構造としたアクリレートは、例えば、大阪ガスケミカル（株）製、商品名：オグソールＥＡ−０２００、オグソールＥＡ−０２００、オグソールＥＡ−０５００、オグソールＥＡ−１０００などとして商業的に容易に入手することができる。また、特開２００２−６９１３０号公報に開示されているような（メタ）アクリル酸のシクロヘキシルアルキルエステル、ジシクロペンテニル（メタ）アクリレート、ジシクロペンテニルオキシエチル（メタ）アクリレート、ジシクロペンタニル（メタ）アクリレート、トリシクロ［５，２，１，０2.6］デカ−８−イル（メタ）アクリレートやテルペン系（メタ）アクリレートなどを使用することもできる。
【００３８】
また、単量体成分には、さらに紫外線吸収性を被膜に付与する観点から、２−（２’−ヒドロキシ−５’−メタクリロイルオキシエチルフェニル）−２Ｈ−ベンゾトリアゾールなどのベンゾトリアゾール系の紫外線吸収性基を有する単量体、ベンゾフェノン系の紫外線吸収性基を有する単量体、トリアジン系の紫外線吸収性基を有する単量体などの紫外線吸収性基を有する単量体を含有させることが好ましい。これらの単量体は、それぞれ単独で用いてもよく、２種類以上を併用してもよい。紫外線吸収性基を有する単量体は、例えば、大塚化学（株）製、商品名：ＲＵＶＡ９３、大阪有機化学工業（株）製、商品名：ＢＰ−１Ａなどとして商業的に容易に入手することができる。
【００３９】
単量体成分における紫外線吸収性基を有する単量体の含有率は、紫外線吸収性を被膜に付与する観点から、好ましくは０．５質量％以上、より好ましくは１質量％以上であり、電気絶縁性を向上させる観点から、好ましくは４０質量％以下、より好ましくは３０質量％以下、さらに好ましくは２０質量％以下である。
【００４０】
単量体成分を重合させる際には、分子量分布の増大やゲル化を抑制する観点から、必要により連鎖移動剤を用いてもよい。連鎖移動剤としては、例えば、メルカプト酢酸、３−メルカプトプロピオン酸などのメルカプトカルボン酸類；メルカプト酢酸メチル、３−メルカプトプロピオン酸メチル、３−メルカプトプロピオン酸２−エチルヘキシル、３−メルカプトプロピオン酸ｎ−オクチル、３−メルカプトプロピオン酸メトキシブチル、３−メルカプトプロピオン酸ステアリル、トリメチロールプロパントリス（３−メルカプトプロピオネート）、ペンタエリスリトールテトラキス（３−メルカプトプロピオネート）、ジペンタエリスリトールヘキサキス（３−メルカプトプロピオネート）などのメルカプトカルボン酸エステル類；エチルメルカプタン、ｔｅｒｔ−ブチルメルカプタン、ｎ−ドデシルメルカプタン、１，２−ジメルカプトエタンなどのアルキルメルカプタン類；２−メルカプトエタノール、４−メルカプト−１−ブタノールなどのメルカプトアルコール類；ベンゼンチオール、ｍ−トルエンチオール、ｐ−トルエンチオール、２−ナフタレンチオールなどの芳香族メルカプタン類；トリス〔（３−メルカプトプロピオニロキシ）−エチル〕イソシアヌレートなどのメルカプトイソシアヌレート類；２−ヒドロキシエチルジスルフィド、テトラエチルチウラムジスルフィドなどのジスルフィド類；ベンジルジエチルジチオカルバメートなどのジチオカルバメート類；α−メチルスチレンダイマーなどのダイマー類；四臭化炭素などのハロゲン化アルキルなどが挙げられるが、本発明は、かかる例示のみに限定されるものではない。これらの連鎖移動剤は、それぞれ単独で用いてもよく、２種類以上を併用してもよい。これらの連鎖移動剤のなかでは、入手が容易であること、架橋防止性に優れていること、重合速度の低下の度合いが小さいことなどから、メルカプトカルボン酸類、メルカプトカルボン酸エステル類、アルキルメルカプタン類、メルカプトアルコール類、芳香族メルカプタン類、メルカプトイソシアヌレート類などのメルカプト基を有する化合物が好ましい。
【００４１】
単量体成分１００質量部あたりの連鎖移動剤の量は、単量体成分の組成、重合温度などの重合条件、目標とする重合体の分子量などに応じて適宜設定すればよく、特に限定されないが、重量平均分子量が数千〜数万の重合体を得る場合には、０．１〜２０質量部であることが好ましく、０．５〜１５質量部であることがより好ましい。
【００４２】
単量体成分を重合させる方法としては、例えば、溶液重合法、分散重合法、懸濁重合法、乳化重合法などが挙げられるが、本発明は、かかる例示のみに限定されるものではない。
【００４３】
単量体成分を溶液重合法によって重合させる場合、溶媒として、例えば、トルエン、キシレンなどの芳香族系溶媒；イソプロピルアルコール、ｎ−ブチルアルコールなどのアルコール系溶媒；プロピレングリコールメチルエーテル、ジプロピレングリコールメチルエーテル、エチルセロソルブ、ブチルセロソルブなどのエーテル系溶媒；酢酸エチル、酢酸ブチル、酢酸セロソルブなどのエステル系溶媒；アセトン、メチルエチルケトン、メチルイソブチルケトン、ジアセトンアルコールなどのケトン系溶媒；ジメチルホルムアミドなどのアミド系溶媒などの有機溶媒が挙げられるが、本発明は、かかる例示のみに限定されるものではない。これらの溶媒は、それぞれ単独で用いてもよく、２種類以上を併用してもよい。溶媒の量は、重合条件、単量体成分の組成、得られる重合体の濃度などを考慮して適宜決定すればよい。
【００４４】
単量体成分を重合させる際には、重合開始剤を用いることができる。重合開始剤としては、例えば、２，２’−アゾビス（２，４−ジメチルバレロニトリル）、２，２’−アゾビス（２−メチルブチロニトリル）、ｔｅｒｔ−ブチルパーオキシ−２−エチルヘキサノエート、２，２’−アゾビスイソブチロニトリル、ベンゾイルパーオキサイド、ジ−ｔｅｒｔ−ブチルパーオキサイドなどが挙げられるが、本発明は、かかる例示のみに限定されるものではない。これらの重合開始剤は、それぞれ単独で用いてもよく、２種類以上を併用してもよい。単量体成分１００質量部あたりの重合開始剤の量は、得られる重合体の所望する物性などに応じて適宜設定すればよいが、通常、好ましくは０．０１〜５０質量部、より好ましくは０．０５〜２０質量部である。
【００４５】
単量体成分を重合させる際の重合条件は、重合方法に応じて適宜設定すればよく、特に限定されるものではない。重合温度は、好ましくは室温〜２００℃、より好ましくは４０〜１４０℃である。反応時間は、単量体成分の重合反応が完結するように適宜設定すればよい。
【００４６】
以上のようにして単量体成分を重合させることによって重合体が得られる。重合体の重量平均分子量は、太陽電池モジュール用バックシート基材に対する密着性、耐候性および電気絶縁性を向上させ、さらに太陽電池モジュール用バックシートを製造する際の加熱に対する耐熱性および形成された被膜の折り曲げ性を向上させる観点から、好ましくは２０００〜５０万、より好ましくは４０００〜２０万である。なお、重量平均分子量は、ポリスチレン標準でゲル浸透クロマトグラフィー（ＧＰＣ）によって測定したときの値である。
【００４７】
分散性基を有する（メタ）アクリル系樹脂（不揮発分）のガラス転移温度は、電気絶縁性、耐候性および耐熱性を向上させる観点から、好ましくは６０℃以上、より好ましくは６５℃以上、さらに好ましくは７０℃以上であり、分散性基を有する（メタ）アクリル系樹脂（不揮発分）のガラス転移温度の上限値は、バックシート基材に対する密着性および折り曲げ性を向上させる観点から、好ましくは１５０℃以下、より好ましくは１２０℃以下である。
【００４８】
分散性基を有する（メタ）アクリル系樹脂（不揮発分）のガラス転移温度は、当該分散性基を有する（メタ）アクリル系樹脂（不揮発分）の原料として用いられる単量体成分に含まれている単量体からなる単独重合体のガラス転移温度（Ｔｇ）（絶対温度：Ｋ）と単量体の質量分率から、式（Ｉ）：
１／Ｔｇ＝Ｗ1／Ｔｇ1＋Ｗ2／Ｔｇ2＋Ｗ3／Ｔｇ3＋・・・＋Ｗn／Ｔｇn      （Ｉ）
〔式中、Ｔｇは、求めようとしている重合体のガラス転移温度（Ｋ）、Ｗ1、Ｗ2、Ｗ3・・・・Ｗnは、それぞれ各単量体の質量分率、Ｔｇ1、Ｔｇ2、Ｔｇ3・・・・Ｔｇnは、それぞれ各単量体の質量分率に対応する単量体からなる単独重合体のガラス転移温度（Ｋ）を示す〕
で表されるフォックス（Ｆｏｘ）の式に基づいて求めることができる。なお、分散性基を有する（メタ）アクリル系樹脂（不揮発分）のガラス転移温度は、ＤＳＣ（示差走査熱量測定装置）、ＤＴＡ（示差熱分析装置）、ＴＭＡ（熱機械測定装置）によって測定することもできる。
【００４９】
これらの分散性基を有する（メタ）アクリル系樹脂（不揮発分）のガラス転移温度の測定方法のうち、樹脂設計の利便性の観点から、分散性基を有する（メタ）アクリル系樹脂（不揮発分）のガラス転移温度には、主として式（Ｉ）に基づいて求められたガラス転移温度が用いられる。したがって、例えば、以下の製造例、実施例などにおいては、分散性基を有する（メタ）アクリル系樹脂（不揮発分）のガラス転移温度は、重合させる際に用いられたすべての単量体成分における各単量体の質量分率とこれに対応する単量体の単独重合体のガラス転移温度から求められたガラス転移温度を意味する。
【００５０】
なお、特殊単量体、多官能単量体などのようにガラス転移温度が不明の単量体については、単量体成分における当該ガラス転移温度が不明の単量体の合計含有率が１０質量％以下である場合には、ガラス転移温度が判明している単量体のみを用いてガラス転移温度が求められる。また、単量体成分におけるガラス転移温度が不明の単量体の合計含有率が１０質量％を超える場合には、単量体成分を重合させることによって得られた重合体のガラス転移温度を示差走査熱量分析(ＤＳＣ)、示差熱量分析(ＤＴＡ)、熱機械分析(ＴＭＡ)などで測定することによって求められる。
【００５１】
単独重合体のガラス転移温度は、例えば、シクロヘキシルメタクリレートの単独重合体では８３℃、ｎ−ブチルアクリレートの単独重合体では−５６℃、メチルメタクリレートの単独重合体では１０５℃、イソボルニルメタクリレートの単独重合体では１８０℃、２−ヒドロキシエチルメタクリレートでは５５℃、カプロラクトン変性ヒドロキシメタクリレート〔ダイセル化学工業（株）製、商品名：プラクセルＦＭ−１〕では−８℃（カタログ値）、メタクリル酸の単独重合体では１３０℃、２，２，６，６−テトラメチル−４−ピペリジルメタクリレートでは約１３０℃、１，２，２，６，６−ペンタメチル−４−ピペリジルメタクリレートでは約１３０℃、Ｎ，Ｎ’−ジメチルアミノエチルメタクリレートでは１９℃、２−（２’−ヒドロキシ−５’−メタクリロイルオキシエチルフェニル）−２Ｈ−ベンゾトリアゾールでは約１００℃、その他の単量体については、例えば、２−エチルヘキシルアクリレートの単独重合体では−７０℃、ｎ−ブチルメタクリレートの単独重合体では２０℃、アクリル酸の単独重合体では１０６℃である。
【００５２】
太陽電池モジュールのバックシート用コーティング剤は、太陽電池として実際に使用される環境だけでなく、太陽電池モジュールを評価する際に検討されている高温多湿の雰囲気中における促進試験を行なった場合であっても、太陽電池モジュール用バックシート基材に対する密着性、耐候性および電気絶縁性に優れ、さらに太陽電池モジュール用バックシートを製造する際の加熱に対する耐熱性および形成された被膜の折り曲げ性にも優れた太陽電池モジュールのバックシートを製造する観点から、分散性基を有する（メタ）アクリル系樹脂を含有する。
【００５３】
太陽電池モジュールのバックシート用コーティング剤における分散性基を有する（メタ）アクリル系樹脂の含有率は、前記溶媒を用いることにより、容易に調整することができる。太陽電池モジュールのバックシート用コーティング剤における分散性基を有する（メタ）アクリル系樹脂（不揮発分）の含有率は、特に限定されないが、通常、５〜８０質量％の範囲から選ばれる。
【００５４】
太陽電池モジュールのバックシート用コーティング剤に含まれる不揮発分における分散性基を有する（メタ）アクリル系樹脂の含有率は、太陽電池として実際に使用される環境だけでなく、太陽電池モジュールを評価する際に検討される高温多湿の雰囲気中における促進試験を行なった場合であっても、バックシート基材に対する密着性および耐候性を向上させる観点から、好ましくは４０質量％以上、より好ましくは４５質量％以上である。太陽電池モジュールのバックシート用コーティング剤の不揮発分は、分散性基を有する（メタ）アクリル系樹脂および着色剤のみで構成されていてもよい。
【００５５】
太陽電池モジュールのバックシート用コーティング剤からなる被膜は、架橋および未架橋のいずれであってもよいが、耐加水分解性および電気絶縁性を向上させる観点から、架橋されていることが好ましい。被膜は、例えば、太陽電池モジュールのバックシート用コーティング剤自体を独自に架橋させることによって形成してもよく、太陽電池モジュールのバックシート用コーティング剤に硬化剤を含有させ、硬化剤で太陽電池モジュールのバックシート用コーティング剤を架橋させることによって形成させてもよい。
【００５６】
硬化剤としては、（ブロック）ポリイソシアネート化合物、エポキシ樹脂、オキサゾリン基含有樹脂、アミノプラスト樹脂などが挙げられ、これらは、それぞれ単独で用いてもよく、２種類以上を併用してもよい。これらのなかでは、硬化性および耐候性を向上させる観点から、（ブロック）ポリイソシアネート化合物、エポキシ樹脂およびオキサゾリン基含有樹脂からなる群より選ばれた少なくとも１種が好ましく、（ブロック）ポリイソシアネート化合物がより好ましい。
【００５７】
（ブロック）ポリイソシアネート化合物とは、ポリイソシアネート化合物および／またはブロックポリイソシアネート化合物を意味する。
【００５８】
ポリイソシアネート化合物としては、イソシアネート基を分子内に少なくとも２つ有する化合物が挙げられる。ポリイソシアネート化合物の具体例としては、トリレンジイソシアネート、キシリレンジイソシアネート、ジフェニルメタンジイソシアネート、１，６−ヘキサメチレンジイソシアネート、イソホロンジイソシアネート、４，４’−メチレンビス（シクロヘキシルイソシアネート）、リジンジイソシアネート、トリメチルヘキサメチレンジイソシアネート、１，３−ビス（イソシアナートメチル）シクロヘキサン、１，５−ナフタレンジイソシアネート、トリフェニルメタントリイソシアネートなどのポリイソシアネート；これらのポリイソシアネートのアダクト体、ビュレット体、イソシアヌレート体などのポリイソシアネートの変性物（誘導体）などが挙げられるが、本発明は、かかる例示のみに限定されるものではない。
【００５９】
ブロックポリイソシアネート化合物は、加熱によって太陽電池モジュールのバックシート用コーティング剤を架橋させるが、常温で貯蔵安定性を向上させる性質および密着性を有する。また、ブロックポリイソシアネート化合物は、太陽電池として実際に使用される環境だけでなく、太陽電池モジュールを評価する際に検討される高温多湿の雰囲気中における促進試験を行なった場合であっても、バックシート基材に対する密着性に優れている。ブロックポリイソシアネート化合物は、通常、ポリイソシアネート化合物のイソシアネート基をブロック化剤でブロックさせたものである。ブロック化剤としては、例えば、ε−カプロラクタム、フェノール、クレゾール、オキシム、アルコールなどが挙げられるが、本発明は、かかる例示のみに限定されるものではない。ブロックポリイソシアネート化合物のなかでは、芳香環に直接結合したイソシアネート基を有しない無黄変性ポリイソシアネート化合物は、被膜の黄変を防止する観点から好ましい。
【００６０】
（ブロック）ポリイソシアネート化合物は、例えば、住化バイエルウレタン（株）製、商品名：デスモジュールＮ３２００、デスモジュールＮ３３００、デスモジュールＢＬ３１７５、デスモジュールＮ３４００、デスモジュールＮ３６００、デスモジュールＶＰＬＳ２１０２、スミジュールＢＬ３５７５ＭＰＡ／Ｘ；旭化成ケミカルズ（株）製、商品名：デュラネートＥ−４０２−９０Ｔ、デュラネートＴＰＡ−Ｂ８０Ｅ、デュラネートＭＦ−Ｂ６０Ｘ、デュラネートＭＦ−Ｋ６０Ｘなどとして商業的に容易に入手することができる。
【００６１】
（ブロック）ポリイソシアネート化合物の量は、特に限定されない。例えば、分散性基を有する（メタ）アクリル系樹脂中の水酸基１モルあたりの（ブロック）ポリイソシアネート化合物におけるイソシアネート基の量は、被膜の耐加水分解性および電気絶縁性を向上させる観点から、好ましくは０．６モル以上、より好ましくは０．８モル以上であり、未反応のイソシアネート基が空気中の水分と反応することによって被膜が発泡したり、白化することを防止する観点から、好ましくは１．４モル以下、より好ましくは１．２モル以下である。
【００６２】
エポキシ樹脂としては、例えば、ジャパンエポキシレジン（株）製、商品名：エピコート８２８、エピコート１００１Ｘ７０、エピコート８１５；（株）ＡＤＥＫＡ製、商品名：アデカレジンＥＰ−４１００などが挙げられるが、本発明は、かかる例示のみに限定されるものではない。
【００６３】
オキサゾリン基含有樹脂としては、例えば、（株）日本触媒製、商品名：エポクロスＫ−２０００シリーズ、エポクロスＷＳ−５００、エポクロスＷＳ−７００などが挙げられるが、本発明は、かかる例示のみに限定されるものではない。
【００６４】
アミノプラスト樹脂は、メラミンやグアナミンなどのアミノ基を有する化合物とホルムアルデヒドとの付加縮合物であり、アミノ樹脂とも呼ばれている。
【００６５】
アミノプラスト樹脂としては、例えば、ジメチロールメラミン、トリメチロールメラミン、テトラメチロールメラミン、ペンタメチロールメラミン、ヘキサメチロールメラミン、完全アルキル型メチル化メラミン、完全アルキル型ブチル化メラミン、完全アルキル型イソブチル化メラミン、完全アルキル型混合エーテル化メラミン、メチロール基型メチル化メラミン、イミノ基型メチル化メラミン、メチロール基型混合エーテル化メラミン、イミノ基型混合エーテル化メラミンなどのメラミン樹脂；ブチル化ベンゾグアナミン、メチル／エチル混合アルキル化ベンゾグアナミン、メチル／ブチル混合アルキル化ベンゾグアナミン、ブチル化グリコールウリルなどのグアナミン樹脂などが挙げられるが、本発明は、かかる例示のみに限定されるものではない。
【００６６】
アミノプラスト樹脂は、例えば、三井サイテック（株）製、商品名：サイメル１１２８、サイメル３０３、マイコート５０６、サイメル２３２、サイメル２３５、サイメル７７１、サイメル３２５、サイメル２７２、サイメル２５４、サイメル１１７０などとして商業的に容易に入手することができる。
【００６７】
アミノプラスト樹脂の量は、特に限定されない。分散性基を有する（メタ）アクリル系樹脂とアミノプラスト樹脂との固形分の質量比（分散性基を有する（メタ）アクリル系樹脂／アミノプラスト樹脂）は、バックシート基材に対する密着性を向上させる観点から、好ましくは６／４以上であり、被膜の耐加水分解性および密着性を高める観点から、好ましくは９／１以下である。
【００６８】
硬化剤の量は、硬化剤の種類などによって異なるので一概には決定することができないが、通常、分散性基を有する（メタ）アクリル系樹脂１００質量部に対して、被膜の耐加水分解性および電気絶縁性の観点から、好ましくは１質量部以上、より好ましくは３質量部以上であり、バックシート基材に対する密着性を向上させる観点から、好ましくは６０質量部以下、より好ましくは５０質量部以下、さらに好ましくは３０質量部以下である。硬化剤の量は、例えば、分散性基を有する（メタ）アクリル系樹脂が１分子内に複数個の水酸基を有する場合には、当該分散性基を有する（メタ）アクリル系樹脂が有する水酸基の数に応じて硬化剤の量を適宜調整してもよい。
【００６９】
太陽電池モジュールのバックシート用コーティング剤は、該太陽電池モジュールのバックシート用コーティング剤の用途や該太陽電池モジュールのバックシート用コーティング剤に用いられる硬化剤の種類などに応じて種々の硬化条件で硬化させることができる。太陽電池モジュールのバックシート用コーティング剤は、常温硬化型、加熱硬化型、紫外線硬化型または電子線硬化型として用いることができる。また、硬化剤の添加方法や分散方法などには、特に限定がない。例えば、分散性基を有する（メタ）アクリル系樹脂が１分子内に複数個の水酸基を有する場合には、該分散性基を有する（メタ）アクリル系樹脂の種類に応じて硬化剤の添加方法や分散方法を選択すればよい。
【００７０】
本発明の太陽電池モジュールのバックシート用コーティング剤には、必要に応じて、分散性基を有する（メタ）アクリル系樹脂と硬化剤との架橋反応を促進させるための硬化触媒を含有させてもよい。硬化触媒としては、特に限定がないが、例えば、（ブロック）ポリイソシアネート化合物を用いる場合には、ジブチル錫ジラウレート、第３級アミンなどが好ましい。また、アミノプラスト樹脂を用いる場合には、酸性または塩基性の硬化触媒が好ましい。
【００７１】
本発明の太陽電池モジュールのバックシート用コーティング剤は、着色剤を含有する。着色剤としては、顔料および染料が挙げられ、これらは、それぞれ単独で用いてもよく、併用してもよい。これらのなかでは、本発明のコーティング剤の耐候性を高める観点から、顔料が好ましい。顔料の粒子径は、分散性を向上させる観点から、好ましくは０．０１μｍ以上であり、平滑な被膜を形成する観点から、好ましくは１．０μｍ以下、より好ましくは０．５μｍ以下である。
【００７２】
顔料としては、無機顔料および有機顔料が挙げられ、これらは、それぞれ単独で用いてもよく、併用してもよい。顔料のなかでは、本発明のコーティング剤の耐候性を高める観点から、無機顔料が好ましい。
【００７３】
無機顔料としては、例えば、酸化チタン、カーボンブラック、酸化鉄、炭酸カルシウム、マイカ、酸化アルミニウム、酸化クロムなどが挙げられ、これらは、それぞれ単独で用いてもよく、２種以上を併用してもよい。これらのなかでは、被膜が太陽電池バックシートの最表面に形成される場合、光反射性を向上させる観点から、酸化チタンが好ましく、コーティング剤の耐候性を高める観点から、カーボンブラックが好ましい。
【００７４】
有機顔料としては、例えば、アゾ系顔料、フタロシアニン系顔料、アニリンブラック系顔料、アンスラキノン系顔料などが挙げられ、これらは、それぞれ単独で用いてもよく、２種以上を併用してもよい。
【００７５】
なお、黒色顔料としては、例えば、ファーネスブラック、チャンネルブラック、アセチレンブラック、サーマルブラック、ランプブラック、アニリンブラックなどのカーボンブラックなどが挙げられるが、本発明は、かかる例示のみに限定されるものではない。カーボンブラックは、商業的に入手が可能であり、その例としては、三菱化学（株）製、品番：ＭＡ−１００、♯９７０（酸性処理）、♯２３５０などが挙げられるが、本発明は、かかる例示のみに限定されるものではない。また、白色顔料としては、例えば、二酸化チタン、酸化亜鉛、硫化亜鉛、炭酸バリウム、硫酸バリウム、炭酸カルシウム、珪酸マグネシウム、酸化マグネシウム、シリカ、アルミナ、アンチモン白、ホワイトカーボン、クレー、タルクなどが挙げられるが、本発明は、かかる例示のみに限定されるものではない。二酸化チタンは、商業的に入手が可能であり、その例としては、石原産業（株）製、商品名：タイペークＣＲ−９０−２、タイペークＣＲ−９３、タイペークＣＲ−９５などが挙げられるが、本発明は、かかる例示のみに限定されるものではない。
【００７６】
染料としては、天然染料および化学染料が挙げられる。天然染料としては、例えば、ベニバナ、サフラン、貝紫などが挙げられ、これらは、それぞれ単独で用いてもよく、２種以上を併用してもよい。
【００７７】
化学染料としては、例えば、酸性染料、塩基性染料、直接染料、反応性染料、油溶染料、媒染染料、反応染料などが挙げられ、これらは、それぞれ単独で用いてもよく、２種以上を併用してもよい。酸性染料としては、例えば、Ｃ．Ｉ．アシッド・ブラック２、Ｃ．Ｉ．アシッド・ブラック５２、Ｃ．Ｉ．アシッド・イエロー２３、Ｃ．Ｉ．アシッド・レッド５１、Ｃ．Ｉ．アッド・レッド８７などが挙げられる。塩基性染料としては、例えば、Ｃ．Ｉ．ベーシック・ブラック２、Ｃ．Ｉ．ベーシック・イエロー２、Ｃ．Ｉ．ベーシック・イエロー１１、Ｃ．Ｉ．ベーシック・レッド１、Ｃ．Ｉ．ベーシック・レッド１３、Ｃ．Ｉ．ベーシック・バイオレット１、Ｃ．Ｉ．ベーシック・バイオレット３、Ｃ．Ｉ．ベーシック・バイオレット７、Ｃ．Ｉ．ベーシック・ブルー５、Ｃ．Ｉ．ベーシック・ブルー７などが挙げられ、これらは、それぞれ単独で用いてもよく、２種以上を併用してもよい。直接染料としては、例えば、Ｃ．Ｉ．ダイレクト・ブラック１９、Ｃ．Ｉ．ダイレクト・ブラック２２、Ｃ．Ｉ．ダイレクト・ブラック３８、Ｃ．Ｉ．ダイレクト・ブラック５１などが挙げられ、これらは、それぞれ単独で用いてもよく、２種以上を併用してもよい。反応性染料としては、例えば、Ｃ．Ｉ．リアクティブ・ブラック４、Ｃ．Ｉ．リアクティブ・ブラック３９、Ｃ．Ｉ．リアクティブ・レッド１８０などが挙げられ、これらは、それぞれ単独で用いてもよく、２種以上を併用してもよい。油溶染料としては、例えば、Ｃ．Ｉ．ソルベント・ブラック３、Ｃ．Ｉ．ソルベント・ブラック５、Ｃ．Ｉ．ソルベント・ブラック７などなどが挙げられ、これらは、それぞれ単独で用いてもよく、２種以上を併用してもよい。媒染染料としては、例えば、Ｃ．Ｉ．モーダント・ブラック１７などが挙げられ、これらは、それぞれ単独で用いてもよく、２種以上を併用してもよい。反応染料としては、例えば、Ｃ．Ｉ．リアクティブ・ブラック４、Ｃ．Ｉ．リアクティブ・ブラック３９などが挙げられ、これらは、それぞれ単独で用いてもよく、２種以上を併用してもよい。
【００７８】
なお、黒色染料としては、例えば、Ｃ．Ｉ．ダイレクト・ブラック１９、Ｃ．Ｉ．ダイレクト・ブラック２２、Ｃ．Ｉ．ダイレクト・ブラック３８、Ｃ．Ｉ．ダイレクト・ブラック５１などの黒色直接染料、Ｃ．Ｉ．アシッド・ブラック２、Ｃ．Ｉ．アシッド・ブラック５２などの黒色酸性染料、Ｃ．Ｉ．ベーシック・ブラック２などの黒色塩基性染料、Ｃ．Ｉ．ソルベント・ブラック３、Ｃ．Ｉ．ソルベント・ブラック５、Ｃ．Ｉ．ソルベント・ブラック７などの黒色油溶染料、Ｃ．Ｉ．モーダント・ブラック１７などの媒染染料、Ｃ．Ｉ．リアクティブ・ブラック４、Ｃ．Ｉ．リアクティブ・ブラック３９などの黒色反応染料などが挙げられるが、本発明は、かかる例示のみに限定されるものではない。
【００７９】
着色剤のなかでは、コーティング剤の耐候性を向上させる観点から、無機顔料が好ましく、カーボンブラックおよび酸化チタンがより好ましい。
【００８０】
コーティング剤における着色剤の含有率は、着色剤の種類や目的とする着色の度合いなどによって異なるので一概には決定することができない。例えば、着色剤として顔料を用いる場合には、通常、コーティング剤における着色剤の含有率は、バックシートの意匠性およびバックシート基材に対する密着性を向上させる観点から、好ましくは３〜８０質量％、より好ましくは５〜６０質量％である。
【００８１】
本発明の太陽電池モジュールのバックシート用コーティング剤には、溶媒や添加剤などを含有させてもよい。溶媒としては、例えば、上述したのと同様の有機溶媒が挙げられる。また、添加剤としては、フィルムやコーティング膜などを形成するコーティング剤に一般に使用されている添加剤などが挙げられる。
【００８２】
添加剤の具体例としては、レベリング剤；微粒子；消泡剤；タレ防止剤；シランカップリング剤；分散剤；リン系酸化防止剤、フェノール系酸化防止剤などの酸化防止剤；粘性調整剤；紫外線安定剤；金属不活性化剤；過酸化物分解剤；難燃剤；補強剤；可塑剤；潤滑剤；防錆剤；蛍光性増白剤；有機系および無機系の紫外線吸収剤、無機系熱線吸収剤；有機系および無機系の防炎剤；有機系および無機系の帯電防止剤；オルソギ酸メチルなどの脱水剤などが挙げられるが、本発明は、かかる例示のみに限定されるものではない。
【００８３】
ところで、本発明の太陽電池モジュールは、例えば、太陽電池表面封止シート、受光面側封止材、太陽電池セル、非受光面側封止材および太陽電池裏面保護シートをこの順で減圧下にて加熱させながら接触させ、貼り合せることによって製造することができる。したがって、前記添加剤として用いられる微粒子は、当該方法によって太陽電池モジュールを製造する場合には、加熱によって当該粒子が溶融することを防止する観点から、その融点が１２０℃以上であるか、または融点を有しないことが好ましい。
【００８４】
前記微粒子の平均粒子径は、二次凝集を防止し、取扱い性を向上させる観点から、好ましくは５ｎｍ以上であり、コーティング剤からなる被膜の硬度、伸長性および柔軟性を向上させる観点から、好ましくは１００ｎｍ以下である。
【００８５】
前記微粒子としては、例えば、硫酸バリウム、硫酸マグネシウム、硫酸カルシウム、炭酸バリウム、炭酸カリウム、炭酸マグネシウム、シリカ、アルミナ、クレー、タルク、マイカ、ホワイトカーボン、コロイド状シリカ、アルミナゾルなどの無機微粒子；ポリメチルメタクリレートなどの（メタ）アクリル樹脂、ポリエチレン、ポリプロピレンなどのポリオレフィン系樹脂、ポリエチレンワックス、ポリプロピレンワックスなどのポリオレフィン系ワックス、ポリテトラフルオロエチレンなどのフッ素樹脂、ポリスチレン系樹脂、メラミン樹脂、グアナミン樹脂、シリコーン樹脂、ポリウレタン系樹脂、尿素樹脂、ナイロン６、ナイロン６，６などのポリアミド系樹脂、フェノール樹脂などの樹脂からなる有機微粒子などの微粒子が挙げられるが、本発明は、かかる例示のみに限定されるものではない。これらの微粒子は、それぞれ単独で用いてもよく、２種類以上を併用してもよい。これらの微粒子のなかでは、ポリメチルメタクリレートなどの（メタ）アクリル樹脂、ポリエチレン、ポリプロピレンなどのポリオレフィン系樹脂、ポリエチレンワックス、ポリプロピレンワックスなどのポリオレフィン系ワックスおよびポリテトラフルオロエチレンなどのフッ素樹脂などの樹脂からなる有機微粒子が好ましい。
【００８６】
コーティング剤からなる被膜における前記微粒子の含有率は、コーティング剤からなる被膜の耐候性を向上させる観点から、好ましくは１質量％以上、より好ましくは５質量％以上であり、コーティング剤からなる被膜の伸長性、柔軟性および基材に対する密着性を向上させる観点から、好ましくは５０質量％以下、より好ましくは３０質量％以下である。
【００８７】
コーティング剤からなる被膜は、当該被膜の表面に凹凸を形成させることによって耐すべり性およびブロッキング性を向上させる観点から、平均粒子径が０．２μｍ以上で当該被膜の厚さの２倍以下である粒状物を含有させることが好ましい。前記粒状物の平均粒子径は、耐すべり性およびブロッキング性を向上させる観点から、好ましくは０．３μｍ以上、より好ましくは０．５μｍ以上であり、コーティング剤からなる被膜における隠蔽性を向上させるとともに当該被膜の耐候性を向上させる観点から、好ましくは当該被膜の厚さの２倍以下、より好ましくは当該被膜の厚さの１．５倍以下、さらに好ましくは当該被膜の厚さの１．３倍以下、さらに一層好ましくは当該被膜の厚さの１．１倍以下である。
【００８８】
なお、本明細書において、微粒子および粒状物の平均粒子径は、レーザー解析散乱法による粒度分布測定器〔ベックマン・コールター社製、商品名：ＢＥＣＫＭＡＮ  ＣＯＵＬＴＥＲ  ＬＳ  １３  ３２０）を用いて測定された体積平均粒子径を意味する。
【００８９】
分散性基を有する（メタ）アクリル系樹脂１００質量部あたりの前記粒状物の量は、コーティング剤からなる被膜の耐すべり性および湿熱密着性を向上させる観点から、好ましくは１質量部以上、より好ましくは３質量部以上であり、基材に対するコーティング剤からなる被膜の密着性を向上させる観点から、好ましくは５０質量部以下、より好ましくは３０質量部以下、さらに好ましくは１５質量部以下である。
【００９０】
前記粒状物は、太陽電池モジュールを製造する際の加熱によって溶融することを防止するとともに、コーティング剤からなる被膜の耐擦傷性および基材に対する密着性を向上させる観点から、その融点が１２０℃以上であるか、または融点を有しないことが好ましい。
【００９１】
前記粒状物としては、例えば、シリカ、ガラス繊維、ガラス粉末、ガラスビーズ、クレー、ワラスナイト、酸化鉄、酸化アンチモン、リトポン、軽石粉、硫酸アルミニウム、ケイ酸ジルコニウム、ドロマイト、砂鉄などの無機粒状物；ポリメチルメタクリレートなどの（メタ）アクリル樹脂、ポリエチレン、ポリプロピレンなどのポリオレフィン系樹脂、ポリエチレンワックス、ポリプロピレンワックスなどのポリオレフィン系ワックス、ポリテトラフルオロエチレンなどのフッ素樹脂、ポリスチレンなどのポリスチレン系樹脂、メラミン樹脂、グアナミン樹脂、シリコーン樹脂、ポリウレタン系樹脂、尿素樹脂、ナイロン６、ナイロン６，６などのポリアミド系樹脂、フェノール樹脂などの樹脂からなる樹脂粒状物；セルロースパウダー、ニトロセルロースパウダー、木粉、古紙粉、籾殻粉、澱粉などが挙げられるが、本発明は、かかる例示のみに限定されるものではない。これらの粒状物は、それぞれ単独で用いてもよく、２種類以上を併用してもよい。これらの粒状物のなかでは、メラミン樹脂、グアナミン樹脂、尿素樹脂などの窒素含有樹脂粒状物、ポリメチルメタクリレートなどの（メタ）アクリル樹脂、ポリエチレン、ポリプロピレンなどのポリオレフィン系樹脂、ポリエチレンワックス、ポリプロピレンワックスなどのポリオレフィン系ワックスおよびポリテトラフルオロエチレンなどのフッ素樹脂などの樹脂からなる樹脂粒状物が好ましく、耐熱性を高める観点から、メラミン樹脂、グアナミン樹脂、尿素樹脂などの窒素含有樹脂粒子が好ましい。樹脂粒状物は、例えば、乳化重合法、懸濁重合法、分散重合法、ソープフリー重合法、シード重合法、マイクロサスペンジョン重合法などの重合法によって調製することができる。
【００９２】
また、前記微粒子および前記粒状物のうちの少なくとも１種には、紫外線吸収剤および／または光安定剤を含有させることが好ましい。前記微粒子および前記粒状物のうちの少なくとも１種に紫外線吸収剤および／または光安定剤を含有させた場合には、太陽電池モジュールのバックシート用コーティング剤からなる被膜の耐候性を向上させることができるだけでなく、湿熱時の密着性を向上させることができる。
【００９３】
前記微粒子および前記粒状物のうちの少なくとも１種に紫外線吸収剤および／または光安定剤を含有させる方法としては、例えば、微粒子または粒状物のなかに紫外線吸収剤および／または光安定剤を添加する方法、微粒子または粒状物を形成する樹脂を調製する際に当該樹脂の原料として用いられるモノマー成分に反応性二重結合を有する紫外線吸収剤および／または反応性二重結合を有する光安定剤を含有させた後、当該モノマー成分を重合させることにより、紫外線吸収剤および／または光安定剤を樹脂に化学的に結合させる方法などが挙げられるが、本発明は、かかる例示のみに限定されるものではない。これらの方法のなかでは、微粒子および粒状物からの浸出を抑制する観点から、後者の方法、すなわち、微粒子または粒状物を形成する樹脂を調製する際に当該樹脂の原料として用いられるモノマー成分に反応性二重結合を有する紫外線吸収剤および／または反応性二重結合を有する光安定剤を含有させた後、当該モノマー成分を重合させることにより、紫外線吸収剤および／または光安定剤を樹脂に化学的に結合させる方法が好ましい。
【００９４】
前記紫外線吸収剤および前記光安定剤は、それぞれ無機系と有機系とに大別される。
無機系紫外線吸収剤としては、例えば、酸化チタン、酸化亜鉛、酸化セリウムなどが挙げられるが、本発明は、かかる例示のみに限定されるものではない。無機系の紫外線吸収剤のなかでは、紫外線吸収性、光触媒活性および経済性の観点から、酸化亜鉛が好ましい。
【００９５】
有機系紫外線吸収剤としては、例えば、ベンゾトリアゾール化合物、トリアジン化合物などが挙げられるが、本発明は、かかる例示のみに限定されるものではない。なお、これらの紫外線吸収剤は、紫外線吸収性を有するが、紫外線が照射されたときに発生する有機ラジカルを捕捉することができないことから、このラジカルによって基材のポリエステルフィルムなどの樹脂フィルムが劣化するおそれがある。したがって、前記ラジカルを捕捉するために光安定剤を紫外線吸収剤と併用することが好ましい。光安定剤としては、例えば、ヒンダードアミン化合物などが挙げられるが、本発明は、かかる例示のみに限定されるものではない。反応性二重結合を有する有機系紫外線吸収剤または反応性二重結合を有する光安定剤としては、例えば、２−（２’−ヒドロキシ−５’−メタクリロイルオキシエチルフェニル）−２Ｈ−ベンゾトリアゾール、１，２，２，６，６−ペンタメチル−４−ピペリジルメタクリレートなどが挙げられるが、本発明は、かかる例示のみに限定されるものではない。
【００９６】
前記紫外線吸収剤および／または前記光安定剤の総量は、これらの種類によって異なることから一概には決定することができないが、例えば、微粒子または粒状物を形成する樹脂を調製する際に当該樹脂の原料として用いられるモノマー成分に反応性二重結合を有する紫外線吸収剤および／または反応性二重結合を有する光安定剤を含有させた後、当該モノマー成分を重合させることにより、紫外線吸収剤および／または光安定剤を樹脂に化学的に結合させる方法においては、前記モノマー成分１００質量部あたり、太陽電池モジュールのバックシート用コーティング剤からなる被膜の湿熱時における密着性を向上させる観点から、好ましくは０．０５質量部以上、より好ましくは０．１質量部以上、さらに好ましくは１質量部以上、さらに一層好ましくは３質量部以上であり、前記モノマー成分の重合性を向上させる観点から、好ましくは５０質量部以下、より好ましくは４０質量部以下、さらに好ましくは３０質量部以下である。
【００９７】
なお、本発明の太陽電池モジュールのバックシート用コーティング剤には、着色剤の分散性および太陽電池モジュールのバックシート用コーティング剤の保存安定性を向上させる観点から、分散剤を含有させてもよい。分散剤としては、例えば、水酸基含有カルボン酸エステル、長鎖ポリアミノアマイドと高分子量酸エステルとの塩、高分子量ポリカルボン酸の塩、長鎖ポリアミノアマイドと極性酸エステルとの塩、高分子量不飽和酸エステル、変性ポリウレタン、変性ポリアクリレート、ポリエーテルエステル型アニオン界面活性剤、ポリオキシエチレンアルキルリン酸エステル、ポリオキシエチレンノニルフェニルエーテル、ステアリルアミンアセテート、シナジストなどが挙げられるが、本発明は、かかる例示のみに限定されるものではない。
【００９８】
前記分散剤は、商業的に入手が可能であり、その例としては、ＢＹＫ  Ｃｈｅｍｉｅ社製、商品名：Ｄｉｓｐｅｒｂｙｋ−１０１（長鎖ポリアミノアマイドと極性酸エステルとの塩）、Ｄｉｓｐｅｒｂｙｋ−１０６（酸性を含む重合体塩）、Ｄｉｓｐｅｒｂｙｋ−１３０（ポリアミノアマイド）、Ｄｉｓｐｅｒｂｙｋ−２１６４（アミン含有重合体）など；楠本化成（株）製、商品名：ディスパロンＤＡ−７０３−５０（ポリアミノアマイド）、ディスパロンＫＳ−８６０（ポリエステルアミン塩）、ディスパロン２１５０（脂肪族多価カルボン酸）、ディスパロン７００４（ポリエーテルエステル）など；日本ルーブリゾール（株）製、商品名：ソルスパーズ５０００、ソルスパーズ１２０００（フタロシアニンアンモニウム塩）、ソルスパーズ１３９４０（ポリエステルアミン）、ソルスパーズ１７０００（脂肪酸アミン）、ソルスパーズ２４０００など；味の素ファインテクノ（株）製、商品名：アジスパーＰＢ８２１、アジスパーＰＢ８２２（塩基性分散剤）などが挙げられるが、本発明は、かかる例示のみに限定されるものではない。これらの分散剤は、それぞれ単独で用いてもよく、２種類以上を併用してもよい。
【００９９】
本発明の太陽電池モジュールのバックシート用コーティング剤における分散剤の含有量は、その種類によって異なるので一概には決定することができないが、通常、０．１〜１０質量％程度であることが好ましい。
【０１００】
本発明においては、バックシート基材に対する密着性を向上させる観点から、太陽電池モジュールのバックシート用コーティング剤に、例えば、ポリエステル系樹脂、変性ポリオレフィン系樹脂、ＥＶＡ、ポリビニルブチラール（ＰＶＢ）、シリコーン樹脂、塩化ビニル樹脂、ポリウレタン、アミノ基含有樹脂などの熱可塑性樹脂、粘着性付与剤などを含有させてもよい。
【０１０１】
前記ポリエステル系樹脂としては、例えば、東洋紡績（株）製、バイロン（登録商標）１０３、２４０、５００、ＧＫ１１０、ＧＫ６４０など；日本合成化学工業（株）製、ニチゴーポリエスター（登録商標）ＴＰ−２２０、ＴＰ−２３５、ＴＰ−２３６、ＴＰ−２９０などが挙げられるが、本発明は、かかる例示のみに限定されるものではない。
【０１０２】
前記変性オレフィン系樹脂としては、例えば、日本製紙ケミカル（株）製、アウローレン（登録商標）１００、２００、３５０、Ｓ−５１８９など；三洋化成工業（株）、ユーメックス１００１、１０１０、２０００などが挙げられるが、本発明は、かかる例示のみに限定されるものではない。
【０１０３】
前記ＥＶＡとしては、例えば、東ソー（株）製、メルセン（登録商標）Ｈ−６０５１、Ｈ−６４１０など；住友化学（株）製、スミテート（登録商標）ＫＡ−３１、ＫＡ−４２などが挙げられるが、本発明は、かかる例示のみに限定されるものではない。
【０１０４】
前記ポリビニルブチラール（ＰＶＢ）としては、例えば、（株）クラレ製、Ｍｏｗｉｔａｌ（登録商標）シリーズＢ３０Ｈ、Ｂ４５Ｍ、Ｂ６０Ｈなどが挙げられるが、本発明は、かかる例示のみに限定されるものではない。
【０１０５】
前記シリコーン樹脂としては、例えば、信越化学工業（株）製、品番：ＫＥ−１０３、ＫＥ−１０１３などが挙げられるが、本発明は、かかる例示のみに限定されるものではない。
【０１０６】
前記塩化ビニル樹脂としては、例えば、積水化学工業（株）製、商品名：セキスイＰＶＣＴＳなどが挙げられるが、本発明は、かかる例示のみに限定されるものではない。
【０１０７】
前記ポリウレタンとしては、例えば、ディーアイシーバイエル重合体（株）製、商品名：デスモパンＤＰ６５８０Ａなどが挙げられるが、本発明は、かかる例示のみに限定されるものではない。
【０１０８】
前記アミノ基含有樹脂としては、例えば、（株）日本触媒製、商品名：ポリメントＮＫ−３５０、ＮＫ−３８０などが挙げられるが、本発明は、かかる例示のみに限定されるものではない。
【０１０９】
前記粘着性付与剤としては、例えば、ロジン系粘着性付与剤；ロジンエステル系粘着性付与剤、テルペン系粘着性付与剤、テルペンフェノール系粘着性付与剤、飽和炭化水素樹脂、クマロン系粘着性付与剤、クマロン−インデン系粘着性付与剤、スチレン樹脂系粘着性付与剤、キシレン樹脂系粘着性付与剤、フェノール樹脂系粘着性付与剤、石油樹脂系粘着性付与剤などが挙げられるが、本発明は、かかる例示のみに限定されるものではない。これらの粘着性付与剤は、それぞれ単独で用いてもよく、２種類以上を併用してもよい。
【０１１０】
前記ロジン系粘着性付与剤としては、例えば、ハリマ化成（株）製、商品名：ハリエスターＤＳ−９０などが挙げられるが、本発明は、かかる例示のみに限定されるものではない。
【０１１１】
前記ロジンエステル系粘着性付与剤としては、例えば、荒川化学工業（株）製、商品名：パインクリスタルＫＥ−１００、ＫＥ−３１１などが挙げられるが、本発明は、かかる例示のみに限定されるものではない。
【０１１２】
前記テルペン系粘着性付与剤としては、例えば、ヤスハラケミカル（株）製、クリアロン（登録商標）Ｍ−１１５、Ｐ−１１５などが挙げられるが、本発明は、かかる例示のみに限定されるものではない。
【０１１３】
前記テルペンフェノール系粘着性付与剤としては、例えば、荒川化学工業（株）製、商品名：タノマル８０３Ｌなどが挙げられるが、本発明は、かかる例示のみに限定されるものではない。
【０１１４】
前記飽和炭化水素樹脂としては、例えば、荒川化学工業（株）製、商品名：アルコンＰ−９０、Ｐ−１００などが挙げられるが、本発明は、かかる例示のみに限定されるものではない。
【０１１５】
前記スチレン樹脂系粘着性付与剤としては、例えば、三井化学（株）製、品番：ＦＴＲ−６０００などが挙げられるが、本発明は、かかる例示のみに限定されるものではない。
【０１１６】
分散性基を有する（メタ）アクリル系樹脂１００質量部あたりの粘着性付与剤の量は、所望する粘着性に応じて適宜調整すればよく、特に限定されないが、被着体に対する粘着性を向上させる観点から、好ましくは３質量部以上、より好ましくは５質量部以上であり、粘着力の低下を抑制する観点から、好ましくは２００質量部以下、より好ましくは１５０質量部以下である。
【０１１７】
太陽電池モジュール用バックシートとして用いられる基材としては、例えば、ポリエステル系基材、ポリカーボネート系基材、フッ素樹脂系基材、アクリル樹脂系基材などが挙げられる。これらのなかでは、耐候性およびコストの観点から、ポリエステル系基材およびフッ素樹脂系基材が好ましい。基材の厚さは、特に限定されないが、通常、１０〜８００μｍ程度であることが好ましい。
【０１１８】
ポリエステル系基材に用いられるポリエステルとしては、例えば、ポリエチレンテレフタレート、ポリエチレンナフタレート、ポリブチレンテレフタレート、ポリシクロヘキサンジメタノールテレフタレートなどが挙げられるが、本発明は、かかる例示のみに限定されるものではない。これらのポリエステルは、それぞれ単独で用いてもよく、２種類以上を併用してもよい。
【０１１９】
フッ素樹脂系基材に用いられるフッ素樹脂としては、例えば、ポリフッ化ビニル、ポリフッ化ビニリデン、ポリクロロトリフルオロエチレン、ポリエチレンテトラフルオロエチレン、ポリテトラフルオロエチレン、テトラフルオロエチレン−パーフルオロアルキルビニルエーテル共重合体、テトラフルオロエチレン−ヘキサフルオロプロピレン共重合体などが挙げられるが、本発明は、かかる例示のみに限定されるものではない。これらのフッ素樹脂は、それぞれ単独で用いてもよく、２種類以上を併用してもよい。
【０１２０】
また、本発明においては、前記した基材以外にも、耐熱性、強度物性、電気絶縁性、耐加水分解性などを考慮して、ポリオレフィン系樹脂、ポリアミド系樹脂、ポリアリレート系樹脂などの樹脂からなる基材を用いることができる。
【０１２１】
なお、太陽電池に用いられる充填材としては、例えば、ＥＶＡ、ポリビニルブチラール、シリコーン樹脂、塩化ビニル樹脂、ポリウレタンなどが挙げられるが、本発明は、かかる例示のみに限定されるものではない。これらのなかでは、耐候性および難燃性の観点から、ＥＶＡが好ましい。
【０１２２】
本発明の太陽電池モジュール用バックシートにおいて、バックシートの表面に形成されるバックシート用コーティング剤からなる被膜の乾燥後の厚さは、密着性、絶縁性および耐候性を向上させる観点から、好ましくは０．１μｍ以上、より好ましくは０．３μｍ以上、さらに好ましくは１μｍ以上であり、折り曲げ性を向上させる観点から、好ましくは５０μｍ以下、より好ましくは３０μｍ以下、さらに好ましくは２０μｍ以下である。
【０１２３】
前記バックシートにコーティング剤からなる被膜が形成されたときの構成を示す概略断面図を図１に示す。図１は、本発明の太陽電池モジュール用バックシートの一実施態様を示す概略断面図であり、もっとも単純な構造を有する。２つの基材１，１は、接着剤２で貼り合わされている。基材１，１は、それぞれ同じ材質からなる基材であってもよく、あるいは異なる材質からなる基材であってもよい。
【０１２４】
接着剤２としては、例えば、太陽電池モジュールのバックシート用接着剤、ポリエステル系接着剤、ポリウレタン系接着剤、ポリカーボネート系接着剤などが挙げられるが、本発明は、かかる例示のみに限定されるものではない。
【０１２５】
本発明の太陽電池モジュール用バックシートにおいては、太陽電池モジュールのバックシート用コーティング剤からなる被膜３が基材１の表面上に形成されているので、太陽電池として実際に使用される環境だけでなく、太陽電池モジュールを評価する際に検討される高温多湿の雰囲気中における促進試験を行なった場合であっても、太陽電池モジュール用バックシート基材に対する前記被膜の密着性、耐候性および電気絶縁性に優れ、さらに太陽電池モジュール用バックシートを製造する際の加熱に対する耐熱性および形成された被膜の折り曲げ性にも優れるという優れた効果が奏される。
【０１２６】
図２は、本発明の太陽電池モジュール用バックシートの他の実施態様を示す概略断面図である。図２に示された太陽電池モジュール用バックシートでは、一方の基材１の表面上にプライマー層４が形成され、２つの接着剤層２，２の間にバリア層５が介在している。
【０１２７】
図２において、２つの基材１，１のそれぞれ一方表面には、接着剤２，２が塗布されており、２つの基材１，１に形成されている接着剤２，２の層の間に例えばガスバリア層などのバリア層５を介在させることによって２つの基材１，１が一体化されている。また、前記バックシートにおいて、太陽電池モジュールモジュールに用いられる充填材と接触する基材１の表面には、プライマー層４が形成されている。プライマー層４は、一般に太陽電池モジュール用接着剤として用いられているものであればよい。
【０１２８】
図２に示される太陽電池モジュール用バックシートにおいては、基材１の表面に分散性基を有する（メタ）アクリル系樹脂および着色剤を含有する太陽電池モジュールのバックシート用コーティング剤からなる被膜３が形成されている。この実施態様の太陽電池モジュール用バックシートにおいても、バックシート用コーティング剤からなる被膜３が形成されているので、太陽電池として実際に使用される環境だけでなく、太陽電池モジュールを評価する際に検討される高温多湿の雰囲気中における促進試験を行なった場合であっても、太陽電池モジュール用バックシート基材１に対する前記被膜３の密着性、耐候性および電気絶縁性に優れ、さらに太陽電池モジュール用バックシートを製造する際の加熱に対する耐熱性および形成された被膜３の折り曲げ性にも優れるという優れた効果が奏される。
【０１２９】
図２に示されるバリア層５としては、例えば、金属箔、金属蒸着フィルム、酸化物蒸着フィルムなどの酸化物を蒸着した蒸着基材などが挙げられる。
【０１３０】
金属箔としては、例えば、アルミニウム箔などが挙げられる。金属蒸着フィルムとしては、例えば、ポリエステルフィルムやポリオレフィン系延伸フィルムにアルミニウムを蒸着させたアルミニウム蒸着フィルムなどが挙げられる。
【０１３１】
酸化物蒸着フィルムとしては、例えば、酸化アルミニウム、二酸化ケイ素、酸化錫、酸化マグネシウム、酸化インジウム、これらの複合酸化物などをポリエステルフィルムに蒸着したフィルムであって、透明でかつ酸素ガス、水蒸気などのガスバリア性を有するものなどが挙げられる。これらのなかでは、二酸化ケイ素をポリエステルフィルムに蒸着したフィルムおよび酸化アルミニウムをポリエステルフィルムに蒸着したフィルムが好ましい。
【０１３２】
酸化物蒸着フィルムにおいて、好適な酸化物の蒸着層の厚さは、酸化物の種類や組成によって異なるが、一般に、均一な酸化物の蒸着層を形成させる観点から、好ましくは５ｎｍ以上、より好ましくは１０ｎｍ以上であり、柔軟性を付与し、外的応力によって亀裂が生じないようにする観点から、好ましくは３００ｎｍ以下、より好ましくは１５０ｎｍ以下である。酸化物の蒸着層をフィルム上に形成させる方法としては、例えば、真空蒸着法をはじめ、薄膜形成方法であるスパッタリング法、イオンプレーティング法、プラズマ気相成長法（ＣＶＤ）などが挙げられるが、本発明は、かかる例示のみに限定されるものではない。
【０１３３】
本発明の太陽電池モジュール用バックシートのガスバリア性を安定化させるとともに向上させる観点から、例えば、基材上にアクリルポリオール、イソシアネート化合物およびシラン化合物からなるアンダーコート層が設けられていてもよく、酸化物の蒸着層上にポリビニルアルコールの部分または完全ケン化物とシラン化合物とからなるオーバーコート層が設けられていてもよい。
【０１３４】
図１に示される太陽電池モジュール用バックシートおよび図２に示される太陽電池モジュール用バックシートのなかでは、図１に示される太陽電池モジュール用バックシートは、バックシートの低コスト化の観点から好ましい。
【０１３５】
本発明の太陽電池モジュール用バックシートは、例えば、基材上にグラビアコート、ロールコート、バーコート、リバースコートなどの方法で、乾燥後の膜厚が０．１〜２０μｍとなるように接着剤を塗工し、その基材上に他の基材をドライラミネートなどの方法で貼り合わせた後、太陽電池モジュールを構成する充填材と貼り合わされる面に太陽電池モジュールのバックシート用接着剤からなる被膜を形成させ、当該バックシート用接着剤からなる被膜が形成される面とは反対面の基材の表面上にバックシート用コーティング剤を塗布することによって製造することができる。基材の表面上にバックシート用コーティング剤を塗布する方法としては、例えば、グラビアコート、ロールコート、バーコート、リバースコートなどが挙げられるが、本発明は、かかる例示のみに限定されるものではない。なお、基材には、必要に応じて、コロナ処理、フレーム処理、プラズマ処理などの密着性を向上させるための表面処理を施してもよい。例えば、基材としてフッ素樹脂からなる基材を用いる場合には、その基材にプラズマ処理などを施すことが好ましい。
【０１３６】
本発明の太陽電池モジュール用バックシートが用いられた太陽電池モジュールは、太陽電池として実際に使用される環境だけでなく、太陽電池モジュールを評価する際に検討される高温多湿の雰囲気中における促進試験を行なった場合であっても、バックシート基材に対する密着性、耐候性および電気絶縁性に優れている。
【０１３７】
本発明の太陽電池モジュールは、例えば、一般に用いられている太陽電池モジュールにおいて、バックシートとして本発明の太陽電池モジュール用バックシートを置き換えることによって容易に構成させることができる。また、本発明の太陽電池は、例えば、一般に用いられている太陽電池において、太陽電池モジュールを本発明の太陽電池モジュールに置き換えることによって容易に構成させることができる。
【実施例】
【０１３８】
次に本発明を実施例に基づいてさらに詳細に説明するが、本発明はかかる実施例のみに限定されるものではない。
【０１３９】
製造例１
撹拌機、滴下口、温度計、冷却管および窒素ガス導入口を備えた３００ｍＬ容のフラスコ内に酢酸エチル１００ｇを仕込み、還流温度まで昇温させた。還流し始めたら、シクロヘキシルメタクリレート２３.６ｇ、ブチルアクリレート１３.９ｇ、メチルメタクリレート６０ｇ、２−ヒドロキシエチルメタクリレート２ｇおよびメタクリル酸０．５ｇからなる単量体成分と、重合開始剤として２，２’−アゾビス−（２−メチルブチロニトリル）１．５ｇとの混合物を２時間かけてフラスコ内に連続的に滴下した。さらに還流温度で４時間加熱することにより、分散性基を有する（メタ）アクリル系樹脂の不揮発分含量が４９．５質量％の溶液を得た。なお、この分散性基を有する（メタ）アクリル系樹脂の重量平均分子量は２００００であり、当該分散性基を有する（メタ）アクリル系樹脂（不揮発分）の水酸基価は８．６ｍｇＫＯＨ／ｇであり、ガラス転移温度は６５℃であった。
【０１４０】
製造例２
撹拌機、滴下口、温度計、冷却管および窒素ガス導入口を備えた３００ｍＬ容のフラスコ内に酢酸エチル１００ｇを仕込み、還流温度まで昇温させた。還流し始めたら、シクロヘキシルメタクリレート１４．７ｇ、ブチルアクリレート３．６ｇ、メチルメタクリレート７５ｇ、２−ヒドロキシエチルメタクリレート４．７ｇおよびメタクリル酸２ｇからなる単量体成分と、重合開始剤として２，２’−アゾビス−（２−メチルブチロニトリル）１．５ｇとの混合物を２時間かけてフラスコ内に連続的に滴下した。さらに還流温度で４時間加熱することにより、分散性基を有する（メタ）アクリル系樹脂の不揮発分含量が４９．６質量％の溶液を得た。なお、この分散性基を有する（メタ）アクリル系樹脂の重量平均分子量は２１０００であり、当該分散性基を有する（メタ）アクリル系樹脂（不揮発分）の水酸基価は２０ｍｇＫＯＨ／ｇであり、ガラス転移温度は９０℃であった。
【０１４１】
製造例３
撹拌機、滴下口、温度計、冷却管および窒素ガス導入口を備えた３００ｍＬ容のフラスコ内に酢酸エチル１００ｇを仕込み、還流温度まで昇温させた。還流し始めたら、ブチルアクリレート２．５ｇ、メチルメタクリレート３９ｇ、イソボルニルメタクリレート５０ｇ、水酸基含有単量体としてカプロラクトン変性ヒドロキシメタクリレート〔ダイセル化学工業（株）製、商品名：プラクセルＦＭ−１〕６．４５ｇ、メタクリル酸１ｇおよび紫外線安定性基を有する単量体として１，２，２，６，６−ペンタメチル−４−ピペリジルメタクリレート〔（株）ＡＤＥＫＡ製、商品名：アデカスタブＬＡ８２〕１ｇからなる単量体成分と、重合開始剤として２，２’−アゾビス−（２−メチルブチロニトリル）１．１ｇとの混合物を２時間かけてフラスコ内に連続的に滴下した。さらに還流温度で４時間加熱することにより、分散性基を有する（メタ）アクリル系樹脂の不揮発分含量が５０．１質量％の溶液を得た。なお、この分散性基を有する（メタ）アクリル系樹脂の重量平均分子量は２３０００であり、当該分散性基を有する（メタ）アクリル系樹脂（不揮発分）の水酸基価は１５ｍｇＫＯＨ／ｇであり、ガラス転移温度は１２０℃であった。
【０１４２】
製造例４
撹拌機、滴下口、温度計、冷却管および窒素ガス導入口を備えた３００ｍＬ容のフラスコ内に酢酸エチル１００ｇを仕込み、還流温度まで昇温させた。還流し始めたら、シクロヘキシルメタクリレート６５．９ｇ、ブチルアクリレート１０．３ｇ、メチルメタクリレート２０ｇ、２−ヒドロキシエチルメタクリレート２．３ｇ、メタクリル酸０．５ｇおよび紫外線安定性基を有する単量体として２，２，６，６−テトラメチル−４−ピペリジルメタクリレート〔（株）ＡＤＥＫＡ製、商品名：アデカスタブＬＡ８７〕１ｇからなる単量体成分と、重合開始剤として２，２’−アゾビス−（２−メチルブチロニトリル）１．６ｇとの混合物を２時間かけてフラスコ内に連続的に滴下した。さらに還流温度で４時間加熱することにより、分散性基を有する（メタ）アクリル系樹脂の不揮発分含量が４９．４質量％の溶液を得た。なお、この分散性基を有する（メタ）アクリル系樹脂の重量平均分子量は１８０００であり、当該分散性基を有する（メタ）アクリル系樹脂（不揮発分）の水酸基価は１０ｍｇＫＯＨ／ｇであり、ガラス転移温度は６５℃であった。
【０１４３】
製造例５
撹拌機、滴下口、温度計、冷却管および窒素ガス導入口を備えた３００ｍＬ容のフラスコ内に酢酸エチル１００ｇを仕込み、還流温度まで昇温させた。還流し始めたら、シクロヘキシルメタクリレート３５．１ｇ、ブチルアクリレート１０．６ｇ、メチルメタクリレート４０ｇ、２−ヒドロキシエチルメタクリレート２．３ｇ、メタクリル酸１ｇ、紫外線安定性基を有する単量体として２，２，６，６−テトラメチル−４−ピペリジルメタクリレート〔（株）ＡＤＥＫＡ製、商品名：アデカスタブＬＡ８７〕１ｇおよび紫外線吸収性基を有する単量体として２−（２’−ヒドロキシ−５’−メタクリロイルオキシエチルフェニル）−２Ｈ−ベンゾトリアゾール〔大塚化学（株）製、商品名：ＲＵＶＡ９３〕１０ｇからなる単量体成分と、重合開始剤として２，２’−アゾビス−（２−メチルブチロニトリル）１．５ｇとの混合物を２時間かけてフラスコ内に連続的に滴下した。さらに還流温度で４時間加熱することにより、分散性基を有する（メタ）アクリル系樹脂の不揮発分含量が４９．７質量％の溶液を得た。なお、この分散性基を有する（メタ）アクリル系樹脂の重量平均分子量は１７０００であり、当該分散性基を有する（メタ）アクリル系樹脂（不揮発分）の水酸基価は１０ｍｇＫＯＨ／ｇであり、ガラス転移温度は７０℃であった。
【０１４４】
製造例６
撹拌機、滴下口、温度計、冷却管および窒素ガス導入口を備えた３００ｍＬ容のフラスコ内に酢酸エチル１００ｇを仕込み、還流温度まで昇温させた。還流し始めたら、シクロヘキシルメタクリレート１５．４ｇ、ブチルアクリレート１．３ｇ、メチルメタクリレート７０ｇ、２−ヒドロキシエチルメタクリレート１．３ｇ、メタクリル酸７ｇおよび紫外線安定性基を有する単量体として２，２，６，６−テトラメチル−４−ピペリジルメタクリレート〔（株）ＡＤＥＫＡ製、商品名：アデカスタブＬＡ８７〕５ｇからなる単量体成分と、重合開始剤として２，２’−アゾビス−（２−メチルブチロニトリル）１ｇとの混合物を２時間かけてフラスコ内に連続的に滴下した。さらに還流温度で４時間加熱することにより、分散性基を有する（メタ）アクリル系樹脂の不揮発分含量が４９．８質量％の溶液を得た。なお、この分散性基を有する（メタ）アクリル系樹脂の重量平均分子量は３００００であり、当該分散性基を有する（メタ）アクリル系樹脂（不揮発分）の水酸基価は５．６ｍｇＫＯＨ／ｇであり、ガラス転移温度は１００℃であった。
【０１４５】
製造例７
撹拌機、滴下口、温度計、冷却管および窒素ガス導入口を備えた３００ｍＬ容のフラスコ内に酢酸エチル１００ｇを仕込み、還流温度まで昇温させた。還流し始めたら、シクロヘキシルメタクリレート７８．９ｇ、ブチルアクリレート６．８ｇ、メチルメタクリレート１０ｇ、２−ヒドロキシエチルメタクリレート２．３ｇ、メタクリル酸０．２ｇ、紫外線安定性基を有する単量体として１，２，２，６，６−ペンタメチル−４−ピペリジルメタクリレート〔（株）ＡＤＥＫＡ製、商品名：アデカスタブＬＡ８２〕０．５ｇおよびＮ，Ｎ’−ジメチルアミノエチルメタクリレート０．２ｇからなる単量体成分と、重合開始剤として２，２’−アゾビス−（２−メチルブチロニトリル）１．５ｇとの混合物を２時間かけてフラスコ内に連続的に滴下した。さらに還流温度で４時間加熱することにより、分散性基を有する（メタ）アクリル系樹脂の不揮発分含量が４９．８質量％の溶液を得た。なお、この分散性基を有する（メタ）アクリル系樹脂の重量平均分子量は２２０００であり、当該分散性基を有する（メタ）アクリル系樹脂（不揮発分）の水酸基価は１０ｍｇＫＯＨ／ｇであり、ガラス転移温度は７０℃であった。
【０１４６】
製造例８
撹拌機、滴下口、温度計、冷却管および窒素ガス導入口を備えた３００ｍＬ容のフラスコ内に酢酸エチル１００ｇを仕込み、還流温度まで昇温させた。還流し始めたら、シクロヘキシルメタクリレート１６．６ｇ、ブチルアクリレート２．１ｇ、メチルメタクリレート７０ｇ、２−ヒドロキシエチルメタクリレート２．３ｇ、メタクリル酸２ｇ、紫外線安定性基を有する単量体として２，２，６，６−テトラメチル−４−ピペリジルメタクリレート〔（株）ＡＤＥＫＡ製、商品名：アデカスタブＬＡ８７〕２ｇおよびＮ，Ｎ’−ジメチルアミノエチルメタクリレート５ｇからなる単量体成分と、重合開始剤として２，２’−アゾビス−（２−メチルブチロニトリル）１．４ｇとの混合物を２時間かけてフラスコ内に連続的に滴下した。さらに還流温度で４時間加熱することにより、分散性基を有する（メタ）アクリル系樹脂の不揮発分含量が５０．０質量％の溶液を得た。なお、この分散性基を有する（メタ）アクリル系樹脂の重量平均分子量は２００００であり、当該分散性基を有する（メタ）アクリル系樹脂（不揮発分）の水酸基価は１０ｍｇＫＯＨ／ｇであり、ガラス転移温度は９０℃であった。
【０１４７】
製造例９
撹拌機、滴下口、温度計、冷却管および窒素ガス導入口を備えた３００ｍＬ容のフラスコ内に酢酸エチル１００ｇを仕込み、還流温度まで昇温させた。還流し始めたら、シクロヘキシルメタクリレート１０ｇ、ブチルアクリレート１４ｇ、メチルメタクリレート５９．５ｇ、２−ヒドロキシエチルメタクリレート９．４ｇ、メタクリル酸２ｇおよび紫外線安定性基を有する単量体として２，２，６，６−テトラメチル−４−ピペリジルメタクリレート〔（株）ＡＤＥＫＡ製、商品名：アデカスタブＬＡ８７〕５ｇからなる単量体成分と、重合開始剤として２，２’−アゾビス−（２−メチルブチロニトリル）０．９ｇとの混合物を２時間かけてフラスコ内に連続的に滴下した。さらに還流温度で４時間加熱することにより、分散性基を有する（メタ）アクリル系樹脂の不揮発分含量が４９．６質量％の溶液を得た。なお、この分散性基を有する（メタ）アクリル系樹脂の重量平均分子量は３５０００であり、当該分散性基を有する（メタ）アクリル系樹脂（不揮発分）の水酸基価は４０ｍｇＫＯＨ／ｇであり、ガラス転移温度は６５℃であった。
【０１４８】
製造例１０
撹拌機、滴下口、温度計、冷却管および窒素ガス導入口を備えた３００ｍＬ容のフラスコ内に酢酸エチル１００ｇを仕込み、還流温度まで昇温させた。還流し始めたら、シクロヘキシルメタクリレート６８．８ｇ、ブチルアクリレート０．５ｇ、メチルメタクリレート２５ｇ、２−ヒドロキシエチルメタクリレート４．７ｇおよびＮ，Ｎ’−ジメチルアミノエチルメタクリレート１ｇからなる単量体成分と、重合開始剤として２，２’−アゾビス−（２−メチルブチロニトリル）１．３ｇとの混合物を２時間かけてフラスコ内に連続的に滴下した。さらに還流温度で４時間加熱することにより、分散性基を有する（メタ）アクリル系樹脂の不揮発分含量が４９．８質量％の溶液を得た。なお、この分散性基を有する（メタ）アクリル系樹脂の重量平均分子量は２２０００であり、当該分散性基を有する（メタ）アクリル系樹脂（不揮発分）の水酸基価は２０ｍｇＫＯＨ／ｇであり、ガラス転移温度は８５℃であった。
【０１４９】
製造例１１
撹拌機、滴下口、温度計、冷却管および窒素ガス導入口を備えた３００ｍＬ容のフラスコ内に酢酸エチル１００ｇを仕込み、還流温度まで昇温させた。還流し始めたら、ブチルアクリレート３８．３ｇ、メチルメタクリレート５３．７ｇおよび２−ヒドロキシエチルメタクリレート８ｇからなる単量体成分と、重合開始剤として２，２’−アゾビス−（２−メチルブチロニトリル）０．１ｇとの混合物を２時間かけてフラスコ内に連続的に滴下した。さらに還流温度で４時間加熱することにより、分散性基を有する（メタ）アクリル系樹脂の不揮発分含量が４９．４質量％の溶液を得た。なお、この分散性基を有する（メタ）アクリル系樹脂の重量平均分子量は、１２５０００であり、当該分散性基を有する（メタ）アクリル系樹脂（不揮発分）の水酸基価は、３５ｍｇＫＯＨ／ｇであり、ガラス転移温度は２０℃であった。
【０１５０】
製造例１２
還流冷却器、温度計、窒素ガス導入管および撹拌機〔特殊機加工工業（株）製、商品名：Ｔ．Ｋ．ホモジナイザー〕を備えた１Ｌ容のフラスコ内に、分散安定剤としてポリオキシエチレンアルキルスルホアンモニウム〔第一工業製薬（株）製、商品名：ハイテノール（登録商標）Ｎ−０８〕０．５ｇを脱イオン水６００ｇとともに仕込み、溶解させた。
【０１５１】
次に、前記フラスコ内に、２−（２’−ヒドロキシ−５’−メタクリロイルオキシエチルフェニル）−２Ｈ−ベンゾトリアゾール〔大塚化学（株）製、品番：ＲＵＶＡ−９３〕１０ｇ、１，２，２，６，６−ペンタメチル−４−ピペリジルメタクリレート０．５ｇ、メチルメタクリレート６４．５ｇ、エチレングリコールジメタクリレート２５ｇ、重合開始剤として過酸化ラウロイル１．０ｇを添加し、フラスコの内容物を回転速度４０００ｒｐｍで５分間撹拌することにより、均一な組成を有する懸濁液を得た。
【０１５２】
フラスコ内に窒素ガスを吹き込みながら前記懸濁液を加熱し、７５℃に昇温した後、同温度を保持しながら１時間加熱し、ラジカル重合反応を行なうことにより、重合体粒子の分散液を得た。前記で得られた重合体粒子の分散液を自然沈降させることにより、固液分離し、得られた沈殿物を９０℃で１０時間熱風乾燥により、乾燥させた。得られた乾燥物を粉砕機〔日本ニューマチック工業（株）製、超音速ジェット粉砕機ＩＤＳ−２型〕で粉砕することにより、紫外線吸収剤を含む粒状物（平均粒子径：４μｍ、変動係数：２５％）を得た。
【０１５３】
なお、前記粒状物の平均粒子径および変動例数は、レーザ回折散乱法粒度分布測定装置〔ベックマン・コールター社製、商品名：ＢＥＣＫＭＡＮ  ＣＯＵＬＴＥＲ  ＬＳ  １３  ３２０〕を用いて体積基準の粒度分布を計測し、得られた体積基準の粒度分布より、平均粒子径および粒子径の標準偏差を算出し、式：
［変動係数（％）］＝｛［粒子径の標準偏差］÷［平均粒子径］｝×１００
に基づいて変動係数を算出した。
【０１５４】
実施例１
製造例１で得られた分散性基を有する（メタ）アクリル系樹脂１００質量部（不揮発分量）、着色剤として二酸化チタン〔石原産業（株）製、商品名：タイペークＣＲ−９５〕２５質量部を混合し、さらにトルエンで不揮発分量が５０質量％となるように希釈し、ペイントシェーカーで２時間分散させて分散液を得た。得られた分散液に含まれている（メタ）アクリル系重合体１００質量部（不揮発分量）に対して脂肪族ポリイソシアネート系架橋剤〔住化バイエルウレタン（株）製、商品名：デスモジュールＮ３２００〕３質量部を混合し、得られた混合物をトルエンで希釈することにより、不揮発分含量が５０質量％である太陽電池モジュールのバックシート用コーティング剤を得た。
【０１５５】
次に、厚さ１２５μｍのポリエチレンテレフタレートフィルム〔東レ（株）製、商品名：ルミラーＸ１０Ｓ〕に、前記で得られたコーティング剤をバーコーターで乾燥後の膜厚が２０μｍとなるように塗布し、１００℃で２分間、次いで５０℃で３日間乾燥させることにより、積層体を得た。
【０１５６】
実施例２
製造例１で得られた分散性基を有する（メタ）アクリル系樹脂１００質量部（不揮発分量）、着色剤〔石原産業（株）製、商品名：タイペークＣＲ−９５〕１００質量部を混合し、さらにトルエンで不揮発分量が５０質量％となるように希釈し、ペイントシェーカーで２時間分散させて分散液を得た。得られた分散液に含まれている（メタ）アクリル系重合体１００質量部（不揮発分量）に対して脂肪族ポリイソシアネート系架橋剤〔住化バイエルウレタン（株）製、商品名：デスモジュールＮ３２００〕３質量部を混合し、得られた混合物をトルエンで希釈することにより、不揮発分含量が５０質量％である太陽電池モジュールのバックシート用コーティング剤を得た。
【０１５７】
次に、厚さ１２５μｍのポリエチレンテレフタレートフィルム〔東レ（株）製、商品名：ルミラーＸ１０Ｓ〕に、前記で得られたコーティング剤をバーコーターで乾燥後の膜厚が２０μｍとなるように塗布し、１００℃で２分間、次いで５０℃で３日間乾燥させることにより、積層体を得た。
【０１５８】
実施例３
製造例１で得られた分散性基を有する（メタ）アクリル系樹脂１００質量部（不揮発分量）、着色剤〔石原産業（株）製、商品名：タイペークＣＲ−９５〕４００質量部を混合し、さらにトルエンで不揮発分量が５０質量％となるように希釈し、ペイントシェーカーで２時間分散させて分散液を得た。得られた分散液に含まれている（メタ）アクリル系重合体１００質量部（不揮発分量）に対して脂肪族ポリイソシアネート系架橋剤〔住化バイエルウレタン（株）製、商品名：デスモジュールＮ３２００〕３質量部を混合し、得られた混合物をトルエンで希釈することにより、不揮発分含量が５０質量％である太陽電池モジュールのバックシート用コーティング剤を得た。
【０１５９】
次に、厚さ１２５μｍのポリエチレンテレフタレートフィルム〔東レ（株）製、商品名：ルミラーＸ１０Ｓ〕に、前記で得られたコーティング剤をバーコーターで乾燥後の膜厚が２０μｍとなるように塗布し、１００℃で２分間、次いで５０℃で３日間乾燥させることにより、積層体を得た。
【０１６０】
実施例４
製造例２で得られた分散性基を有する（メタ）アクリル系樹脂１００質量部（不揮発分量）、着色剤〔石原産業（株）製、商品名：タイペークＣＲ−９５〕６５質量部を混合し、さらにトルエンで不揮発分量が５０質量％となるように希釈し、ペイントシェーカーで２時間分散させて分散液を得た。得られた分散液に含まれている（メタ）アクリル系重合体１００質量部（不揮発分量）に対して脂肪族ポリイソシアネート系架橋剤〔住化バイエルウレタン（株）製、商品名：デスモジュールＮ３２００〕７質量部を混合し、得られた混合物をトルエンで希釈することにより、不揮発分含量が５０質量％である太陽電池モジュールのバックシート用コーティング剤を得た。
【０１６１】
次に、厚さ１２５μｍのポリエチレンテレフタレートフィルム〔東レ（株）製、商品名：ルミラーＸ１０Ｓ〕に、前記で得られたコーティング剤をバーコーターで乾燥後の膜厚が２０μｍとなるように塗布し、１００℃で２分間、次いで５０℃で３日間乾燥させることにより、積層体を得た。
【０１６２】
実施例５
製造例３で得られた分散性基を有する（メタ）アクリル系樹脂１００質量部（不揮発分量）、着色剤〔石原産業（株）製、商品名：タイペークＣＲ−９５〕４０質量部を混合し、さらにトルエンで不揮発分量が５０質量％となるように希釈し、ペイントシェーカーで２時間分散させて分散液を得た。得られた分散液に含まれている（メタ）アクリル系重合体１００質量部（不揮発分量）に対して脂肪族ポリイソシアネート系架橋剤〔住化バイエルウレタン（株）製、商品名：デスモジュールＮ３２００〕５．５質量部を混合し、得られた混合物をトルエンで希釈することにより、不揮発分含量が５０質量％である太陽電池モジュールのバックシート用コーティング剤を得た。
【０１６３】
次に、厚さ１２５μｍのポリエチレンテレフタレートフィルム〔東レ（株）製、商品名：ルミラーＸ１０Ｓ〕に、前記で得られたコーティング剤をバーコーターで乾燥後の膜厚が２０μｍとなるように塗布し、１００℃で２分間、次いで５０℃で３日間乾燥させることにより、積層体を得た。
【０１６４】
実施例６
製造例４で得られた分散性基を有する（メタ）アクリル系樹脂１００質量部（不揮発分量）、着色剤〔石原産業（株）製、商品名：タイペークＣＲ−９５〕８０質量部を混合し、さらにトルエンで不揮発分量が５０質量％となるように希釈し、ペイントシェーカーで２時間分散させて分散液を得た。得られた分散液に含まれている（メタ）アクリル系重合体１００質量部（不揮発分量）に対して脂肪族ポリイソシアネート系架橋剤〔住化バイエルウレタン（株）製、商品名：デスモジュールＮ３２００〕３．５質量部を混合し、得られた混合物をトルエンで希釈することにより、不揮発分含量が５０質量％である太陽電池モジュールのバックシート用コーティング剤を得た。
【０１６５】
次に、厚さ１２５μｍのポリエチレンテレフタレートフィルム〔東レ（株）製、商品名：ルミラーＸ１０Ｓ〕に、前記で得られたコーティング剤をバーコーターで乾燥後の膜厚が２０μｍとなるように塗布し、１００℃で２分間、次いで５０℃で３日間乾燥させることにより、積層体を得た。
【０１６６】
実施例７
製造例５で得られた分散性基を有する（メタ）アクリル系樹脂１００質量部（不揮発分量）、着色剤〔石原産業（株）製、商品名：タイペークＣＲ−９５〕４０質量部を混合し、さらにトルエンで不揮発分量が５０質量％となるように希釈し、ペイントシェーカーで２時間分散させて分散液を得た。得られた分散液に含まれている（メタ）アクリル系重合体１００質量部（不揮発分量）に対して脂肪族ポリイソシアネート系架橋剤〔住化バイエルウレタン（株）製、商品名：デスモジュールＮ３２００〕３．５質量部を混合し、得られた混合物をトルエンで希釈することにより、不揮発分含量が５０質量％である太陽電池モジュールのバックシート用コーティング剤を得た。
【０１６７】
次に、厚さ１２５μｍのポリエチレンテレフタレートフィルム〔東レ（株）製、商品名：ルミラーＸ１０Ｓ〕に、前記で得られたコーティング剤をバーコーターで乾燥後の膜厚が２０μｍとなるように塗布し、１００℃で２分間、次いで５０℃で３日間乾燥させることにより、積層体を得た。
【０１６８】
実施例８
製造例６で得られた分散性基を有する（メタ）アクリル系樹脂１００質量部（不揮発分量）、着色剤〔三菱化学（株）製、品番：ＭＡ−１００〕６０質量部を混合し、さらにトルエンで不揮発分量が５０質量％となるように希釈し、ペイントシェーカーで２時間分散させて分散液を得た。得られた分散液に含まれている（メタ）アクリル系重合体１００質量部（不揮発分量）に対して脂肪族ポリイソシアネート系架橋剤〔住化バイエルウレタン（株）製、商品名：デスモジュールＮ３２００〕２質量部を混合し、得られた混合物をトルエンで希釈することにより、不揮発分含量が５０質量％である太陽電池モジュールのバックシート用コーティング剤を得た。
【０１６９】
次に、厚さ１２５μｍのポリエチレンテレフタレートフィルム〔東レ（株）製、商品名：ルミラーＸ１０Ｓ〕に、前記で得られたコーティング剤をバーコーターで乾燥後の膜厚が２０μｍとなるように塗布し、１００℃で２分間、次いで５０℃で３日間乾燥させることにより、積層体を得た。
【０１７０】
実施例９
製造例６で得られた分散性基を有する（メタ）アクリル系樹脂１００質量部（不揮発分量）、着色剤〔三菱化学（株）製、品番：ＭＡ−１００〕３０質量部を混合し、さらにトルエンで不揮発分量が５０質量％となるように希釈し、ペイントシェーカーで２時間分散させて分散液を得た。得られた分散液に含まれている（メタ）アクリル系重合体１００質量部（不揮発分量）に対して脂肪族ポリイソシアネート系架橋剤〔住化バイエルウレタン（株）製、商品名：デスモジュールＮ３２００〕２質量部を混合し、得られた混合物をトルエンで希釈することにより、不揮発分含量が５０質量％である太陽電池モジュールのバックシート用コーティング剤を得た。
【０１７１】
次に、厚さ１２５μｍのポリエチレンテレフタレートフィルム〔東レ（株）製、商品名：ルミラーＸ１０Ｓ〕に、前記で得られたコーティング剤をバーコーターで乾燥後の膜厚が２０μｍとなるように塗布し、１００℃で２分間、次いで５０℃で３日間乾燥させることにより、積層体を得た。
【０１７２】
実施例１０
製造例６で得られた分散性基を有する（メタ）アクリル系樹脂１００質量部（不揮発分量）、着色剤〔三菱化学（株）製、品番：ＭＡ−１００〕５質量部を混合し、さらにトルエンで不揮発分量が５０質量％となるように希釈し、ペイントシェーカーで２時間分散させて分散液を得た。得られた分散液に含まれている（メタ）アクリル系重合体１００質量部（不揮発分量）に対して脂肪族ポリイソシアネート系架橋剤〔住化バイエルウレタン（株）製、商品名：デスモジュールＮ３２００〕２質量部を混合し、得られた混合物をトルエンで希釈することにより、不揮発分含量が５０質量％である太陽電池モジュールのバックシート用コーティング剤を得た。
【０１７３】
次に、厚さ１２５μｍのポリエチレンテレフタレートフィルム〔東レ（株）製、商品名：ルミラーＸ１０Ｓ〕に、前記で得られたコーティング剤をバーコーターで乾燥後の膜厚が２０μｍとなるように塗布し、１００℃で２分間、次いで５０℃で３日間乾燥させることにより、積層体を得た。
【０１７４】
実施例１１
製造例７で得られた分散性基を有する（メタ）アクリル系樹脂１００質量部（不揮発分量）、着色剤〔三菱化学（株）製、品番：ＭＡ−１００〕２０質量部を混合し、さらにトルエンで不揮発分量が５０質量％となるように希釈し、ペイントシェーカーで２時間分散させて分散液を得た。得られた分散液に含まれている（メタ）アクリル系重合体１００質量部（不揮発分量）に対して脂肪族ポリイソシアネート系架橋剤〔住化バイエルウレタン（株）製、商品名：デスモジュールＮ３２００〕３．５質量部を混合し、得られた混合物をトルエンで希釈することにより、不揮発分含量が５０質量％である太陽電池モジュールのバックシート用コーティング剤を得た。
【０１７５】
次に、厚さ１２５μｍのポリエチレンテレフタレートフィルム〔東レ（株）製、商品名：ルミラーＸ１０Ｓ〕に、前記で得られたコーティング剤をバーコーターで乾燥後の膜厚が２０μｍとなるように塗布し、１００℃で２分間、次いで５０℃で３日間乾燥させることにより、積層体を得た。
【０１７６】
実施例１２
製造例７で得られた分散性基を有する（メタ）アクリル系樹脂１００質量部（不揮発分量）、着色剤〔三菱化学（株）製、品番：ＭＡ−１００〕５質量部を混合し、さらにトルエンで不揮発分量が５０質量％となるように希釈し、ペイントシェーカーで２時間分散させて分散液を得た。得られた分散液に含まれている（メタ）アクリル系重合体１００質量部（不揮発分量）に対して脂肪族ポリイソシアネート系架橋剤〔住化バイエルウレタン（株）製、商品名：デスモジュールＮ３２００〕３．５質量部を混合し、得られた混合物をトルエンで希釈することにより、不揮発分含量が５０質量％である太陽電池モジュールのバックシート用コーティング剤を得た。
【０１７７】
次に、厚さ１２５μｍのポリエチレンテレフタレートフィルム〔東レ（株）製、商品名：ルミラーＸ１０Ｓ〕に、前記で得られたコーティング剤をバーコーターで乾燥後の膜厚が２０μｍとなるように塗布し、１００℃で２分間、次いで５０℃で３日間乾燥させることにより、積層体を得た。
【０１７８】
実施例１３
製造例８で得られた分散性基を有する（メタ）アクリル系樹脂１００質量部（不揮発分量）、着色剤〔三菱化学（株）製、品番：ＭＡ−１００〕１５質量部を混合し、さらにトルエンで不揮発分量が５０質量％となるように希釈し、ペイントシェーカーで２時間分散させて分散液を得た。得られた分散液に含まれている（メタ）アクリル系重合体１００質量部（不揮発分量）に対して脂肪族ポリイソシアネート系架橋剤〔住化バイエルウレタン（株）製、商品名：デスモジュールＮ３２００〕３．５質量部を混合し、得られた混合物をトルエンで希釈することにより、不揮発分含量が５０質量％である太陽電池モジュールのバックシート用コーティング剤を得た。
【０１７９】
次に、厚さ１２５μｍのポリエチレンテレフタレートフィルム〔東レ（株）製、商品名：ルミラーＸ１０Ｓ〕に、前記で得られたコーティング剤をバーコーターで乾燥後の膜厚が２０μｍとなるように塗布し、１００℃で２分間、次いで５０℃で３日間乾燥させることにより、積層体を得た。
【０１８０】
実施例１４
製造例９で得られた分散性基を有する（メタ）アクリル系樹脂１００質量部（不揮発分量）、着色剤〔三菱化学（株）製、品番：ＭＡ−１００〕１５質量部を混合し、さらにトルエンで不揮発分量が５０質量％となるように希釈し、ペイントシェーカーで２時間分散させて分散液を得た。得られた分散液に含まれている（メタ）アクリル系重合体１００質量部（不揮発分量）に対して脂肪族ポリイソシアネート系架橋剤〔住化バイエルウレタン（株）製、商品名：デスモジュールＮ３２００〕１４質量部を混合し、得られた混合物をトルエンで希釈することにより、不揮発分含量が５０質量％である太陽電池モジュールのバックシート用コーティング剤を得た。
【０１８１】
次に、厚さ１２５μｍのポリエチレンテレフタレートフィルム〔東レ（株）製、商品名：ルミラーＸ１０Ｓ〕に、前記で得られたコーティング剤をバーコーターで乾燥後の膜厚が２０μｍとなるように塗布し、１００℃で２分間、次いで５０℃で３日間乾燥させることにより、積層体を得た。
【０１８２】
実施例１５
製造例１０で得られた分散性基を有する（メタ）アクリル系樹脂１００質量部（不揮発分量）、着色剤〔三菱化学（株）製、品番：ＭＡ−１００〕５質量部を混合し、さらにトルエンで不揮発分量が５０質量％となるように希釈し、ペイントシェーカーで２時間分散させて分散液を得た。得られた分散液に含まれている（メタ）アクリル系重合体１００質量部（不揮発分量）に対して脂肪族ポリイソシアネート系架橋剤〔住化バイエルウレタン（株）製、商品名：デスモジュールＮ３２００〕７質量部を混合し、得られた混合物をトルエンで希釈することにより、不揮発分含量が５０質量％である太陽電池モジュールのバックシート用コーティング剤を得た。
【０１８３】
次に、厚さ１２５μｍのポリエチレンテレフタレートフィルム〔東レ（株）製、商品名：ルミラーＸ１０Ｓ〕に、前記で得られたコーティング剤をバーコーターで乾燥後の膜厚が２０μｍとなるように塗布し、１００℃で２分間、次いで５０℃で３日間乾燥させることにより、積層体を得た。
【０１８４】
実施例１６
製造例１で得られた分散性基を有する（メタ）アクリル系樹脂１００質量部（不揮発分量）、着色剤〔石原産業（株）製、商品名：タイペークＣＲ−９５〕１００質量部を混合し、さらにトルエンで不揮発分量が５０質量％となるように希釈し、ペイントシェーカーで２時間分散させて分散液を得た。得られた分散液に含まれている（メタ）アクリル系重合体１００質量部（不揮発分量）に対して脂肪族ポリイソシアネート系架橋剤〔住化バイエルウレタン（株）製、商品名：デスモジュールＮ３２００〕３質量部を混合し、得られた混合物をトルエンで希釈することにより、不揮発分含量が５０質量％である太陽電池モジュールのバックシート用コーティング剤を得た。
【０１８５】
次に、厚さ１２５μｍのポリエチレンテレフタレートフィルム〔東レ（株）製、商品名：ルミラーＸ１０Ｓ〕に、前記で得られたコーティング剤をバーコーターで乾燥後の膜厚が３μｍとなるように塗布し、１００℃で２分間、次いで５０℃で３日間乾燥させることにより、積層体を得た。
【０１８６】
実施例１７
製造例１で得られた分散性基を有する（メタ）アクリル系樹脂１００質量部（不揮発分量）、着色剤〔石原産業（株）製、商品名：タイペークＣＲ−９５〕１００質量部を混合し、さらにトルエンで不揮発分量が５０質量％となるように希釈し、ペイントシェーカーで２時間分散させて分散液を得た。得られた分散液に含まれている（メタ）アクリル系重合体１００質量部（不揮発分量）に対して脂肪族ポリイソシアネート系架橋剤〔住化バイエルウレタン（株）製、商品名：デスモジュールＮ３２００〕３質量部および平均粒子径が３．５μｍのポリエチレンワックス粒状物５質量部を混合し、得られた混合物をトルエンで希釈することにより、不揮発分含量が５０質量％である太陽電池モジュールのバックシート用コーティング剤を得た。
【０１８７】
次に、厚さ１２５μｍのポリエチレンテレフタレートフィルム〔東レ（株）製、商品名：ルミラーＸ１０Ｓ〕に、前記で得られたコーティング剤をバーコーターで乾燥後の膜厚が３μｍとなるように塗布し、１００℃で２分間、次いで５０℃で３日間乾燥させることにより、積層体を得た。
【０１８８】
実施例１８
製造例１で得られた分散性基を有する（メタ）アクリル系樹脂１００質量部（不揮発分量）、着色剤〔石原産業（株）製、商品名：タイペークＣＲ−９５〕１００質量部を混合し、さらにトルエンで不揮発分量が５０質量％となるように希釈し、ペイントシェーカーで２時間分散させて分散液を得た。得られた分散液に含まれている（メタ）アクリル系重合体１００質量部（不揮発分量）に対して脂肪族ポリイソシアネート系架橋剤〔住化バイエルウレタン（株）製、商品名：デスモジュールＮ３２００〕３質量部およびフッ素樹脂（ポリテトラフルオロエチレン）粒状物とポリエチレンワックス粒状物との平均粒子径が３．６μｍである混合粒状物５質量部を混合し、得られた混合物をトルエンで希釈することにより、不揮発分含量が５０質量％である太陽電池モジュールのバックシート用コーティング剤を得た。
【０１８９】
次に、厚さ１２５μｍのポリエチレンテレフタレートフィルム〔東レ（株）製、商品名：ルミラーＸ１０Ｓ〕に、前記で得られたコーティング剤をバーコーターで乾燥後の膜厚が３μｍとなるように塗布し、１００℃で２分間、次いで５０℃で３日間乾燥させることにより、積層体を得た。
【０１９０】
実施例１９
製造例１で得られた分散性基を有する（メタ）アクリル系樹脂１００質量部（不揮発分量）、着色剤〔石原産業（株）製、商品名：タイペークＣＲ−９５〕１００質量部を混合し、さらにトルエンで不揮発分量が５０質量％となるように希釈し、ペイントシェーカーで２時間分散させて分散液を得た。得られた分散液に含まれている（メタ）アクリル系重合体１００質量部（不揮発分量）に対して脂肪族ポリイソシアネート系架橋剤〔住化バイエルウレタン（株）製、商品名：デスモジュールＮ３２００〕３質量部および平均粒子径が４．５μｍの架橋ポリメチルメタクリレート粒状物１０質量部を混合し、得られた混合物をトルエンで希釈することにより、不揮発分含量が５０質量％である太陽電池モジュールのバックシート用コーティング剤を得た。
【０１９１】
次に、厚さ１２５μｍのポリエチレンテレフタレートフィルム〔東レ（株）製、商品名：ルミラーＸ１０Ｓ〕に、前記で得られたコーティング剤をバーコーターで乾燥後の膜厚が４μｍとなるように塗布し、１００℃で２分間、次いで５０℃で３日間乾燥させることにより、積層体を得た。
【０１９２】
実施例２０
製造例１で得られた分散性基を有する（メタ）アクリル系樹脂１００質量部（不揮発分量）、着色剤〔石原産業（株）製、商品名：タイペークＣＲ−９５〕１００質量部を混合し、さらにトルエンで不揮発分量が５０質量％となるように希釈し、ペイントシェーカーで２時間分散させて分散液を得た。得られた分散液に含まれている（メタ）アクリル系重合体１００質量部（不揮発分量）に対して脂肪族ポリイソシアネート系架橋剤〔住化バイエルウレタン（株）製、商品名：デスモジュールＮ３２００〕３質量部および平均粒子径が３．５μｍのポリエチレンワックス粒状物２０質量部を混合し、得られた混合物をトルエンで希釈することにより、不揮発分含量が５０質量％である太陽電池モジュールのバックシート用コーティング剤を得た。
【０１９３】
次に、厚さ１２５μｍのポリエチレンテレフタレートフィルム〔東レ（株）製、商品名：ルミラーＸ１０Ｓ〕に、前記で得られたコーティング剤をバーコーターで乾燥後の膜厚が３μｍとなるように塗布し、１００℃で２分間、次いで５０℃で３日間乾燥させることにより、積層体を得た。
【０１９４】
実施例２１
製造例１で得られた分散性基を有する（メタ）アクリル系樹脂１００質量部（不揮発分量）、着色剤〔石原産業（株）製、商品名：タイペークＣＲ−９５〕１００質量部を混合し、さらにトルエンで不揮発分量が５０質量％となるように希釈し、ペイントシェーカーで２時間分散させて分散液を得た。得られた分散液に含まれている（メタ）アクリル系重合体１００質量部（不揮発分量）に対して脂肪族ポリイソシアネート系架橋剤〔住化バイエルウレタン（株）製、商品名：デスモジュールＮ３２００〕３質量部および製造例１２で得られた粒状物１０質量部を混合し、得られた混合物をトルエンで希釈することにより、不揮発分含量が５０質量％である太陽電池モジュールのバックシート用コーティング剤を得た。
【０１９５】
次に、厚さ１２５μｍのポリエチレンテレフタレートフィルム〔東レ（株）製、商品名：ルミラーＸ１０Ｓ〕に、前記で得られたコーティング剤をバーコーターで乾燥後の膜厚が３μｍとなるように塗布し、１００℃で２分間、次いで５０℃で３日間乾燥させることにより、積層体を得た。
【０１９６】
比較例１
製造例１１で得られた分散性基を有する（メタ）アクリル系樹脂１００質量部（不揮発分量）、着色剤〔石原産業（株）製、商品名：タイペークＣＲ−９５〕２５質量部を混合し、さらにトルエンで不揮発分量が５０質量％となるように希釈し、ペイントシェーカーで２時間分散させて分散液を得た。得られた分散液に含まれている（メタ）アクリル系重合体１００質量部（不揮発分量）に対して脂肪族ポリイソシアネート系架橋剤〔住化バイエルウレタン（株）製、商品名：デスモジュールＮ３２００〕１２質量部を混合し、得られた混合物をトルエンで希釈することにより、不揮発分含量が５０質量％である太陽電池モジュールのバックシート用コーティング剤を得た。
【０１９７】
次に、厚さ１２５μｍのポリエチレンテレフタレートフィルム〔東レ（株）製、商品名：ルミラーＸ１０Ｓ〕に、前記で得られたコーティング剤をバーコーターで乾燥後の膜厚が２０μｍとなるように塗布し、１００℃で２分間、次いで５０℃で３日間乾燥させることにより、積層体を得た。
【０１９８】
〔積層体の物性評価〕
各実施例または比較例１で得られた積層体を用い、密着性、折り曲げ性、電気絶縁性、耐候性および耐熱性を以下の方法に準じて調べ、それらの評価得点を合計することにより、総合評価を行なった。その結果を表１に示す。
【０１９９】
（１）密着性
１ｍｍ間隔のカッターガイドを用い、積層体の塗膜側からカッターナイフで塗膜層を貫通し、ポリエチレンテレフタレートフィルムに達する１ｍｍ角の１００個の碁盤目状の切り傷を形成させた。
【０２００】
次に、セロハン粘着テープ〔ニチバン（株）製、品番：ＣＴ４０５ＡＰ−１８、テープ幅：１８ｍｍ〕を切り傷面に貼り付け、消しゴムでそのテープの上を擦ってテープを完全に付着させた後、垂直方向にテープを引き剥がし、ポリエチレンテレフタレートフィルムに残存している塗膜の碁盤目の数を数え、以下の評価基準に基づいて密着性（初期値）を評価した。
【０２０１】
この碁盤目密着性は、積層体を８５℃で相対湿度が８５％の雰囲気中で１０００時間または２０００時間保管することにより、加熱および加湿処理を施したものに対しても行なった。積層体を８５℃で相対湿度が８５％の雰囲気中で１０００時間保管したときの結果は表１の「１０００時間後」の欄に記載し、積層体を８５℃で相対湿度が８５％の雰囲気中で２０００時間保管したときの結果は表１の「２０００時間後」の欄に記載した。
【０２０２】
なお、ポリエチレンテレフタレートフィルムに残存している塗膜の碁盤目の数が多いほど、密着性に優れている。
【０２０３】
［評価基準］
１００点：残存している塗膜の碁盤目の数が１００個
７０点：残存している塗膜の碁盤目の数が７０〜９９個
５０点：残存している塗膜の碁盤目の数が５０〜６９個
０点：残存している塗膜の碁盤目の数が４９個以下
【０２０４】
（２）折り曲げ性
ＪＩＳ  Ｋ５６００−５−１に規定の円筒形マンドレル法に準じて積層体の塗膜がマンドレル（心棒）とは反対面に位置するようにし、直径が４ｍｍ、５ｍｍ、６ｍｍ、８ｍｍ、１０ｍｍまたは１２ｍｍであるマンドレルを用い、積層体をマンドレルに沿って折り曲げ、亀裂または剥がれが生じるときのマンドレルの直径を調べ、以下の評価基準に基づいて折り曲げ性（初期値）を評価した。
【０２０５】
この折り曲げ性は、積層体を雰囲気温度が８５℃で相対湿度が８５％の雰囲気中で１０００時間または２０００時間保管することにより、加熱および加湿処理を施したものに対しても行なった。積層体を８５℃で相対湿度が８５％の雰囲気中で１０００時間保管したときの結果は表１の「１０００時間後」の欄に記載し、積層体を８５℃で相対湿度が８５％の雰囲気中で２０００時間保管したときの結果は表１の「２０００時間後」の欄に記載した。
【０２０６】
なお、マンドレルの直径が小さいほど、塗膜に亀裂および剥がれが生じがたく、折り曲げ性に優れている。
【０２０７】
［評価基準］
１００点：亀裂または剥がれが生じるときのマンドレルの直径が５ｍｍ以下である。
７０点：亀裂または剥がれが生じるときのマンドレルの直径が６ｍｍまたは８ｍｍである。
５０点：亀裂または剥がれが生じるときのマンドレルの直径が１０ｍｍである。
０点：亀裂または剥がれが生じるときのマンドレルの直径が１２ｍｍである。
【０２０８】
（３）電気絶縁性
雰囲気温度が２３℃で相対湿度が６５％の雰囲気中で、部分放電試験機〔菊水電子工業（株）製、品番：ＫＰＤ２０５０〕を用い、以下の測定条件に基づいて積層体に電圧を印加することにより、部分放電電圧を測定し、以下の評価基準に基づいて電気絶縁性（初期値）を評価した。
【０２０９】
〔測定条件〕
・出力電圧印加パターン
１段階目：０Ｖから所定の試験電圧まで単純に電圧を上昇させるパターン、設定時間は１０秒間
２段階目：所定の試験電圧を維持するパターン、設定時間は２秒間
３段階目：所定の試験電圧から０Ｖまで単純に電圧を降下させるパターン、設定時間は１０秒間
・設定周波数：５０Ｈｚ
・所定の試験電圧：１ｋＶ
・電荷量：１０００ｐＣ
・パルスカウントシートにおけるカウント方法は「＋」（プラス）、レンジシートにおける電荷量はレンジ１０００ｐＣとした。また、計測モードにおける開始電荷量は１．０ｐＣ］、消費電荷量は１．０ｐＣに設定した。
・積層体の任意の１０カ所で測定し、その測定値の平均値を求めた。
【０２１０】
前記部分放電電圧は、積層体を雰囲気温度が８５℃で相対湿度が８５％の雰囲気中で２０００時間保管することにより、加熱および加湿処理を施したものに対しても行なった。積層体を８５℃で相対湿度が８５％の雰囲気中で２０００時間保管したときの結果は表１の「２０００時間後」の欄に記載した。
なお、部分放電電圧が大きいほど、積層体は電気絶縁性に優れている。
【０２１１】
［評価基準］
１００点：部分放電電圧が６００Ｖ以上である。
５０点：部分放電電圧が５００Ｖ以上６００Ｖ未満である。
０点：部分放電電圧が５００Ｖ未満である。
【０２１２】
（４）耐候性
雰囲気温度が２３℃で相対湿度が６５％の雰囲気中で、変角光沢計〔日本電色工業（株）製、品番：ＶＧ−２０００〕を用いて積層体のコーティング剤の塗布面の６０°グロスを測定し、その値を耐候性試験前のグロス値とした。
【０２１３】
次に、積層体から６ｃｍ×６ｃｍに切り出したサンプルを以下の耐候性試験条件に設定された耐候性試験機〔スガ試験機（株）製、商品名：スーパーキセノンウェザーメーターＳＸ２−７５〕内に１０００時間保管したサンプルに対しても前記と同様にして積層体のコーティング剤の塗布面の６０°グロスを測定し、その値を耐候性試験後のグロス値とした。
【０２１４】
［耐候性試験条件］
・ブラックパネル温度：６３℃
・放射照度：１８０Ｗ／ｍ2
・照射面：積層体のコーティング剤の塗布面
【０２１５】
前記で測定された耐候性試験前のグロス値および耐候性試験後のグロス値から、式：
［保持率］＝｛［耐候性試験後のグロス値］÷［耐候性試験前のグロス値］｝×１００
に基づいて保持率を求め、以下の評価基準に基づいて折り曲げ性を評価した。
なお、保持率が高いほど、積層体は耐候性に優れている。
【０２１６】
［評価基準］
１００点：保持率が９０％以上である。
５０点：保持率が６０％以上９０％未満である。
０点：保持率が６０％未満である。
【０２１７】
（５）耐熱性
積層体から６ｃｍ×６ｃｍに切り出したサンプルを、フッ素樹脂を含浸させたガラスクロスシート〔本多産業（株）製、品番：ＨＧＳ−Ｐ６０１〕で挟み、真空ラミネ―ター〔ＮＰＳ（株）製、品番：ＬＭ−３０×３０〕を用い、１５０℃で５分間真空引きした後、１分間圧量を調整し、３０分間加圧することにより、サンプルに熱プレスを施した。その後、このサンプルを目視によって観察し、以下の評価基準に基づいて耐熱性を評価した。
なお、熱プレス前後でサンプル（積層体）に変化がないほど、太陽電池モジュールを生産する際に加わる熱に対する耐熱性に優れている。
【０２１８】
［評価基準］
１００点：サンプル（積層体）のコーティング剤の塗布面にガラスクロスシートによる凹凸が転写されていない。
０点：サンプル（積層体）のコーティング剤の塗布面にガラスクロスシートによる凹凸が転写されている。
【０２１９】
（６）総合評価
密着性、折り曲げ性、電気絶縁性、耐候性および耐熱性が評価された得点を合計し、以下の評価基準に基づいて総合評価した。
【０２２０】
［評価基準］
◎：合計得点が９００点以上
○：合計得点が７００点以上９００点未満
△：合計得点が５００点以上７００点未満
×：合計得点が５００点未満
【０２２１】
【表１】
2014160789.tif 000003
【０２２２】
表１に示された結果から、各実施例で得られた積層体は、いずれも、比較例１で得られた積層体と対比して、太陽電池として実際に使用される環境だけでなく、太陽電池モジュールを評価する際に検討される高温多湿の雰囲気中における促進試験を行なった場合であっても、バックシート基材に対する密着性、折り曲げ性、電気絶縁性、耐候性および耐熱性に総合的に優れていることがわかる。
【０２２３】
以上のことから、各実施例で得られた太陽電池モジュール用バックシート用コーティング剤は、いずれも、太陽電池モジュールおよび太陽電池に好適に使用することができることがわかる。
【産業上の利用可能性】
【０２２４】
本発明の太陽電池モジュール用バックシートは、太陽電池として実際に使用される環境だけでなく、太陽電池モジュールを評価する際に検討される高温多湿の雰囲気中における促進試験を行なった場合であっても、バックシート基材に対する密着性、折り曲げ性、電気絶縁性、耐候性および耐熱性に総合的に優れているので、太陽電池モジュールおよび太陽電池に好適に使用することができる。
【符号の説明】
【０２２５】
１：基材
２：接着剤（層）
３：被膜
４：プライマー層
５：バリア層
【図１】
2014160789.tif 000004
【図２】
2014160789.tif 000005